(57)【要約】【課題】  有機溶剤を使用する必要がなく、しかも高品質な印刷物を得るうえで大掛かりな露光システムを必要としないインクジェットインクを提供する。【解決手段】  光照射により酸を発生する光酸発生剤、色成分、および酸の存在下で重合する酸重合性化合物を含有し、前記酸重合性化合物は、下記一般式（１）で表わされるビニルエーテル化合物であることを特徴とする。  【化１】2005154734.tif 000079（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）【選択図】      なし【特許請求の範囲】
【請求項１】
光照射により酸を発生する光酸発生剤、色成分、および酸の存在下で重合する酸重合性化合物を含有し、前記酸重合性化合物は、下記一般式（１）で表わされる化合物を含むことを特徴とするインクジェットインク。
【化１】
2005154734.tif 000071
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
【請求項２】
前記一般式（１）で表わされる化合物において、Ｒ13の少なくとも２つは、ビニルエーテル基およびビニルエーテル骨格を有する基から選択されることを特徴とする請求項１に記載のインクジェットインク。
【請求項３】
前記一般式（１）で表わされる化合物において、Ｒ13のうち少なくとも１つは、前記環式骨格に直接結合したビニルエーテル基であることを特徴とする請求項１または２に記載のインクジェットインク。
【請求項４】
前記一般式（１）で表わされる化合物における前記環式骨格は、脂環式骨格であることを特徴とする請求項１ないし３のいずれか１項に記載のインクジェットインク。
【請求項５】
前記環式骨格は、下記一般式（ＶＥ１−ａ）または（ＶＥ１−ｂ）で表わされることを特徴とする請求項４に記載のインクジェットインク。
【化２】
2005154734.tif 000072
（上記一般式中、Ｘ1，Ｚ1は原子数１以上５以下のアルキレン基、Ｙ1は原子数１以上２以下のアルキレン基であり、ｋは０または１である。）
【請求項６】
前記一般式（１）で表わされる化合物は、下記化学式で表わされるいずれかの化合物であることを特徴とする請求項５に記載のインクジェットインク。
【化３】
2005154734.tif 000073
【請求項７】
前記一般式（１）で表わされる化合物における前記環式骨格は、酸素原子を環構成原子として含む環状炭化水素骨格であることを特徴とする請求項１ないし３のいずれか１項に記載のインクジェットインク。
【請求項８】
前記環式骨格は、下記一般式（ＶＥ２−ａ）または（ＶＥ２−ｂ）で表わされることを特徴とする請求項７に記載のインクジェットインク。
【化４】
2005154734.tif 000074
（上記一般式中、Ｘ2，Ｙ2、Ｚ2のいずれかに少なくとも１個の酸素原子を含み、Ｘ2，Ｚ2は原子数１以上５以下のアルキレン基または酸素原子をエーテル結合として含む２価の有機基、Ｙ2は、酸素原子、原子数１以上２以下のアルキレン基または酸素原子をエーテル結合として含む２価の有機基を示し、ｋは０または１である。）
【請求項９】
前記一般式（１）で表わされる化合物は、下記化学式で表わされるいずれかの化合物であることを特徴とする請求項８に記載のインクジェットインク。
【化５】
2005154734.tif 000075
【請求項１０】
前記一般式（１）で表わされる合物における前記環式骨格は、芳香環骨格であることを特徴とする請求項１ないし３のいずれか１項に記載のインクジェットインク。
【請求項１１】
前記酸重合性化合物は、環状カーボネートおよび環状ラクトン化合物から選択される少なくとも１種をさらに含有することを特徴とする請求項１ないし１０のいずれか１項に記載のインクジェットインク。
【請求項１２】
前記酸重合性化合物は、オキセタン化合物をさらに含有することを特徴とする請求項１ないし１０のいずれか１項に記載のインクジェットインク。
【請求項１３】
前記酸重合性化合物は、ネオペンチルグリコールのジグリシジルエーテルをさらに含有することを特徴とする請求項１ないし１０のいずれか１項に記載のインクジェットインク。
【請求項１４】
光照射により酸を発生する光酸発生剤、色成分、および酸の存在下で重合する酸重合性化合物を含有し、前記酸重合性化合物の少なくとも４０重量部は、下記一般式（１）で表わされる化合物であり、常温におけるインクの粘度が１２ｍＰａ・ｓｅｃ以下であることを特徴とするインクジェットインク。
【化６】
2005154734.tif 000076
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
【請求項１５】
光照射により酸を発生する光酸発生剤、色成分、および酸の存在下で重合する酸重合性化合物を含有し、前記酸重合性化合物の少なくとも４０重量部は、下記一般式（１）で表わされる化合物であり、溶解度パラメーターが１９ＭＰａ1/2以上のエポキシ化合物および／またはオキセタン化合物をさらに含有することを特徴とするインクジェットインク。
【化７】
2005154734.tif 000077
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
【請求項１６】
光照射により酸を発生する光酸発生剤、色成分、および酸の存在下で重合する酸重合性化合物を含有し、前記酸重合性化合物の少なくとも４０重量部は、下記一般式（１）で表わされる化合物であり、常温における粘度が５００ｍＰａ・ｓｅｃを越えるエポキシ化合物および／またはオキセタン化合物をさらに含有することを特徴とするインクジェットインク。
【化８】
2005154734.tif 000078
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
【請求項１７】
塩基性化合物および塩基性を発現する化合物からなる群から選択され、２５℃におけるｐＫｂが３以上７以下である少なくとも一種の化合物をさらに含有することを特徴とする請求項１ないし１６のいずれか１項に記載のインクジェットインク。
【発明の詳細な説明】
【技術分野】
【０００１】
本発明は、インクジェットインクに関する。
【背景技術】
【０００２】
従来から、地域広告や企業内配布資料、大型ポスターのようにある程度の部数を必要とする印刷物の製造には、版を利用した印刷機が用いられてきた。近年、こうした従来の印刷機に代わって、多様化するニーズに迅速に対応できるとともに、在庫を圧縮することが可能なオンデマンド印刷機が利用されつつある。そのようなオンデマンド印刷機としては、トナーや液体トナーを用いた電子写真印刷機や高速および高画質印刷が可能なインクジェットプリンタが期待されている。
【０００３】
オンデマンド印刷機では、版を利用した印刷機と同様に、顔料および有機溶剤を含有する溶剤系インクや溶剤系液体トナーが使用される。この技術では、ある程度の部数を印刷した際には、無視できない量の有機溶剤が揮発することになる。そのため、揮発した有機溶剤による雰囲気汚染の問題があり、排気設備や溶剤回収機構を設けなければならない。
【０００４】
一方、インクジェットプリンタでは、溶剤系インクは、被印刷面に吐出するまで閉鎖系で取り扱うことができるので、適切な排気対策を施せば、雰囲気汚染の問題を多少は軽減することが可能である。しかしながら、版を利用した印刷機で使用するインクとは異なり、インクジェットプリンタで使用されるインクは吐出に必要な流動性を有していなければならない。そのため、用いられるインクは溶媒濃度が十分に高くなければならず、この技術でも、有機溶剤に起因した雰囲気汚染の問題を解決することは本質的に困難である。
【０００５】
また、溶剤系インクを使用した場合には、被印刷面が画質に与える影響が大きい。例えば、浸透性の被印刷面では滲みを生じ易く、非浸透性の印刷面では画像の定着が難しい。さらに、被印刷面に形成したインク層が乾燥するまでには、ある程度の時間が必要とされるため、広い被印刷面に濃い画像を形成する場合、その流動性に起因してつぶれを生じ易い。しかも、溶剤系インクを用いると、インク層の乾燥に伴なって被印刷面の劣化が生じるおそれがある。すなわち、この技術で高品質の印刷物を得ることは、必ずしも容易ではない。
【０００６】
溶剤の問題に対して有効な技術として、感光性インクおよびそれを用いたプリンタシステムが注目され始めている。使用される感光性インクとしては、ラジカル重合性モノマーと光重合開始剤と顔料とを含有したものが代表的であり（例えば、特許文献１および特許文献２参照）、被印刷面に吐出された感光性インクは速やかに光硬化される。
【０００７】
この技術によれば、光照射によりインク層を非流動化することができるので、比較的高い品質の印刷物を得ることができる。しかしながら、感光性インクはラジカル発生剤などの発癌性成分を多く含むうえ、ラジカル重合性モノマーとして使用される揮発性のアクリル酸誘導体は、皮膚刺激や臭気が大きい。すなわち、こうした感光性インクは、取り扱いに注意を要する。さらに、ラジカル重合は空気中の酸素の存在によって著しく阻害されるのに加え、インク中に含まれる顔料により露光光が吸収されてしまう。その結果、インク層の深部では露光量が不足しがちとなるため、従来のラジカル重合性のインクは光に対する感度が低い。したがって、この技術で高品質な印刷物を得るためには、非常に大掛かりな露光システムが必要である。
【０００８】
酸素の影響が比較的小さいインクとして、光カチオン重合性の感光性インクが提案されている（例えば、特許文献３参照）。しかしながら、従来のこのタイプのインクには溶剤が含有されていることから、環境に溶剤放出の問題が避けられない。しかも、硬化物がさらに硬化しやすく、非溶解性ゆえにヘッドのつまりを生じやすいという問題も有していた。また、インクジェット吐出可能なＣＤ−ＲＯＭのコーティング用カチオン硬化型感光性組成物が提案されている（例えば、特許文献４参照）。実際にインクジェット吐出できた組成はビニルエーテルと、発癌性などで問題のあるビスフェノールＡ型エポキシとを主体とするものであり、やはり環境への放出などの問題が大きかった。
【０００９】
さらに、特定の組成比のカチオン硬化性モノマーを含有するインクジェットインクが提案されている（例えば、特許文献５参照）。こうしたインクも非常に揮発性の高い特定のビニルエーテル化合物を必須成分として含むため、同様な問題を有していた。また、上記文献に記載されたような通常のビニルエーテル化合物は、顔料と組み合わせて具備した場合には、重合性に乏しいという問題もあった。
【００１０】
加えて、多価のビニルエーテル化合物と、脂環エポキシ化合物を含有する感光性インクジェットインクが開示されている（例えば、特許文献６参照）。この文献に開示されたビニルエーテルは、上に述べる重合性に乏しいという問題やビスフェノールＡ骨格特有の発癌性の問題を有するほか、溶解性と暗反応性の高い脂環エポキシとの組み合わせのため、その保存性や、印刷物の溶剤に対する耐性に問題があった。
【００１１】
また特に、印刷面が吸収媒体である場合には、従来のアクリル系光硬化性インクジェットインクは吸収紙面の内部では硬化しにくいという問題もあった。
【００１２】
なお、従来の光カチオン硬化型のインクジェットインクには、その粘度変化が激しいという問題点があった。これは、一度経時変化などにより酸が発生するとなかなか失活しにくく、インクの暗反応が多いことに起因している。インクジェットインクの場合、粘度が変化すると、インクの飛翔形状の乱れ、印字再現性の減少、最悪の場合には吐出不良、インクづまりなどの致命的状態に陥りやすいため、この問題は極めて深刻であった。
【特許文献１】特開平８−６２８４１号公報
【特許文献２】特開２００１−２７２５２９号公報
【特許文献３】特公平２−４７５１０号公報（ＥＵＰ−００７１３４５−Ａ２）
【特許文献４】特開平９−１８３９２８号公報
【特許文献５】特開２００１−２２０５２６号公報
【特許文献６】米国特許第５８８９０８４号
【発明の開示】
【発明が解決しようとする課題】
【００１３】
本発明は、有機溶剤を使用する必要がなく、しかも高品質な印刷物を得るうえで大掛かりな露光システムを必要としないインクジェットインクを提供することを目的とする。また、特にビニルエーテル化合物を主成分とした従来の感光性インクジェットインクにおいて、低いカチオン重合反応性や溶剤耐性の問題を解決したインクジェットインクを提供することを目的とする。
【課題を解決するための手段】
【００１４】
本発明の一態様にかかるインクジェットインクは、光照射により酸を発生する光酸発生剤、色成分、および酸の存在下で重合する酸重合性化合物を含有し、前記酸重合性化合物は、下記一般式（１）で表わされる化合物を含むことを特徴とする。
【化９】
2005154734.tif 000002
【００１５】
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
本発明の他の態様にかかるインクジェットインクは、光照射により酸を発生する光酸発生剤、色成分、および酸の存在下で重合する酸重合性化合物を含有し、前記酸重合性化合物の少なくとも４０重量部は、下記一般式（１）で表わされる化合物であり、常温におけるインクの粘度が１２ｍＰａ・ｓｅｃ以下であることを特徴とする。
【化１０】
2005154734.tif 000003
【００１６】
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
本発明の他の態様にかかるインクジェットインクは、光照射により酸を発生する光酸発生剤、色成分、および酸の存在下で重合する酸重合性化合物を含有し、前記酸重合性化合物の少なくとも４０重量部は、下記一般式（１）で表わされる化合物であり、溶解度パラメーターが１９ＭＰａ1/2以上のエポキシ化合物および／またはオキセタン化合物をさらに含有することを特徴とする。
【化１１】
2005154734.tif 000004
【００１７】
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
本発明の他の態様にかかるインクジェットインクは、光照射により酸を発生する光酸発生剤、色成分、および酸の存在下で重合する酸重合性化合物を含有し、前記酸重合性化合物の少なくとも４０重量部は、下記一般式（１）で表わされる化合物であり、常温における粘度が５００ｍＰａ・ｓｅｃを越えるエポキシ化合物および／またはオキセタン化合物をさらに含有することを特徴とする。
【化１２】
2005154734.tif 000005
【００１８】
（前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は、置換または非置換の環式骨格を有する（ｐ＋１）価の基であり、ｐは０を含む正の整数である。）
【発明の効果】
【００１９】
本発明の一態様によれば、有機溶剤を使用する必要がなく、しかも高品質な印刷物を得るうえで大掛かりな露光システムを必要としないインクジェットインクが提供される。
【発明を実施するための最良の形態】
【００２０】
以下、本発明の実施形態を説明する。
【００２１】
本発明の一実施形態にかかるインクジェットインクは、光照射により酸を発生する光酸発生剤と、色成分と、酸の存在下で重合する化合物とを含有する。すなわち、本実施形態にかかるインクジェットインクは、化学増幅型の感光性組成物である。ここでいう「インクジェットインク」とは常温で流動性のインクを意味し、具体的には２５℃における粘度が５０ｍＰａ・ｓｅｃ、より好ましくは３０ｍＰａ・ｓｅｃ以下であるインクを意味する。あるいは、インクジェットヘッドの温調範囲である常温乃至５０℃程度の温度内のいずれかで、１２ｍＰａ・ｓｅｃ以内の粘度を示すインクであってもよい。
【００２２】
このようなインクジェットインクに光を照射した場合には、光酸発生剤から酸が発生し、この酸は重合性化合物の架橋反応の触媒として機能するとともに、発生した酸はインク層内で拡散する。露光後のインク層では、酸を触媒とした架橋反応が進行し、インク層を加熱することによって、この架橋反応を加速することができる。ここでの架橋反応はラジカル重合とは異なって、酸素の存在によって阻害されることがない。そのため、１つの光子で複数の架橋反応を生じさせることができ、高い感度を実現することができる。しかも、インク層の深部や吸収性のメディア内部でも架橋反応を速やかに進行させることができる。そのため、得られるインク層は、ラジカル重合系の場合と比較して密着性にも格段に優れたものとなる。
【００２３】
以下、本発明の実施形態にかかるインクジェットインクに含有される各成分を詳細に説明する。
【００２４】
（光酸発生剤）
光照射により酸を発生する光酸発生剤としては、例えば、オニウム塩、ジアゾニウム塩、キノンジアジド化合物、有機ハロゲン化物、芳香族スルフォネート化合物、バイスルフォン化合物、スルフォニル化合物、スルフォネート化合物、スルフォニウム化合物、スルファミド化合物、ヨードニウム化合物、スルフォニルジアゾメタン化合物、およびそれらの混合物などを使用することができる。
【００２５】
これらの化合物の具体例としては、例えば、トリフェニルスルフォニウムトリフレート、ジフェニルヨードニウムトリフレート、２，３，４，４−テトラヒドロキシベンゾフェノン−４−ナフトキノンジアジドスルフォネート、４−Ｎ−フェニルアミノ−２−メトキシフェニルジアゾニウムスルフェート、４−Ｎ−フェニルアミノ−２−メトキシフェニルジアゾニウムｐ−エチルフェニルスルフェート、４−Ｎ−フェニルアミノ−２−メトキシフェニルジアゾニウム２−ナフチルスルフェート、４−Ｎ−フェニルアミノ−２−メトキシフェニルジアゾニウムフェニルスルフェート、２，５−ジエトキシ−４−Ｎ−４'−メトキシフェニルカルボニルフェニルジアゾニウム−３−カルボキシ−４−ヒドロキシフェニルスルフェート、２−メトキシ−４−Ｎ−フェニルフェニルジアゾニウム−３−カルボキシ−４−ヒドロキシフェニルスルフェート、ジフェニルスルフォニルメタン、ジフェニルスルフォニルジアゾメタン、ジフェニルジスルホン、α−メチルベンゾイントシレート、ピロガロールトリメシレート、ベンゾイントシレート、みどり化学社製ＭＰＩ−１０３（ＣＡＳ．ＮＯ．（８７７０９−４１−９））、みどり化学社製ＢＤＳ−１０５（ＣＡＳ．ＮＯ．（１４５６１２−６６−４））、みどり化学社製ＮＤＳ−１０３（ＣＡＳ．ＮＯ．（１１００９８−９７−０））、みどり化学社製ＭＤＳ−２０３（ＣＡＳ．ＮＯ．（１２７８５５−１５−５））、みどり化学社製Ｐｙｒｏｇａｌｌｏｌ ｔｒｉｔｏｓｙｌａｔｅ（ＣＡＳ．ＮＯ．（２００３２−６４−８））、みどり化学社製ＤＴＳ−１０２（ＣＡＳ．ＮＯ．（７５４８２−１８−７））、みどり化学社製ＤＴＳ−１０３（ＣＡＳ．ＮＯ．（７１４４９−７８−０））、みどり化学社製ＭＤＳ−１０３（ＣＡＳ．ＮＯ．（１２７２７９−７４−７））、みどり化学社製ＭＤＳ−１０５（ＣＡＳ．ＮＯ．（１１６８０８−６７−４））、みどり化学社製ＭＤＳ−２０５（ＣＡＳ．ＮＯ．（８１４１６−３７−７））、みどり化学社製ＢＭＳ−１０５（ＣＡＳ．ＮＯ．（１４９９３４−６８−９））、みどり化学社製ＴＭＳ−１０５（ＣＡＳ．ＮＯ．（１２７８２０−３８−６））、みどり化学社製ＮＢ−１０１（ＣＡＳ．ＮＯ．（２０４４４−０９−１））、みどり化学社製ＮＢ−２０１（ＣＡＳ．ＮＯ．（４４５０−６８−４））、みどり化学社製ＤＮＢ−１０１（ＣＡＳ．ＮＯ．（１１４７１９−５１−６））、みどり化学社製ＤＮＢ−１０２（ＣＡＳ．ＮＯ．（１３１５０９−５５−２））、みどり化学社製ＤＮＢ−１０３（ＣＡＳ．ＮＯ．（１３２８９８−３５−２））、みどり化学社製ＤＮＢ−１０４（ＣＡＳ．ＮＯ．（１３２８９８−３６−３））、みどり化学社製ＤＮＢ−１０５（ＣＡＳ．ＮＯ．（１３２８９８−３７−４））、みどり化学社製ＤＡＭ−１０１（ＣＡＳ．ＮＯ．（１８８６−７４−４））、みどり化学社製ＤＡＭ−１０２（ＣＡＳ．ＮＯ．（２８３４３−２４−０））、みどり化学社製ＤＡＭ−１０３（ＣＡＳ．ＮＯ．（１４１５９−４５−６））、みどり化学社製ＤＡＭ−１０４（ＣＡＳ．ＮＯ．（１３０２９０−８０−１）、ＣＡＳ．ＮＯ．（１３０２９０−８２−３））、みどり化学社製ＤＡＭ−２０１（ＣＡＳ．ＮＯ．（２８３２２��５０−１））、みどり化学社製ＣＭＳ−１０５、みどり化学社製ＤＡＭ−３０１（ＣＡＳ．Ｎｏ．（１３８５２９−８１−４））、みどり化学社製ＳＩ−１０５（ＣＡＳ．Ｎｏ．（３４６９４−４０−７））、みどり化学社製ＮＤＩ−１０５（ＣＡＳ．Ｎｏ．（１３３７１０−６２−０））、みどり化学社製ＥＰＩ−１０５（ＣＡＳ．Ｎｏ．（１３５１３３−１２−９））、およびダイセルＵＣＢ社製ＵＶＡＣＵＲＥ１５９１などを挙げることができる。
【００２６】
また、光酸発生剤として以下に示す化合物を用いることもできる。
【化１３】
2005154734.tif 000006
【００２７】
【化１４】
2005154734.tif 000007
【００２８】
【化１５】
2005154734.tif 000008
【００２９】
【化１６】
2005154734.tif 000009
【００３０】
【化１７】
2005154734.tif 000010
【００３１】
【化１８】
2005154734.tif 000011
【００３２】
上記一般式において、Ｃ1およびＣ2はそれぞれ単結合または二重結合を形成した炭素原子を示し、Ｒ10は水素原子、フッ素原子、フッ素原子、アルキル基、またはアリール基を示し、Ｒ11およびＲ12はそれぞれ１価の有機基を示している。Ｒ11とＲ12とは互いに結合して環構造を形成していてもよい。
【００３３】
さらに、光酸発生剤として以下に示す化合物を用いることもできる。
【化１９】
2005154734.tif 000012
【００３４】
（上記一般式において、Ｚはアルキル基を示す。）
【化２０】
2005154734.tif 000013
【００３５】
光酸発生剤としては、オニウム塩を使用することが望ましい。使用可能なオニウム塩としては、例えば、フルオロホウ酸アニオン、ヘキサフルオロアンチモン酸アニオン、ヘキサフルオロヒ素酸アニオン、トリフルオロメタンスルホネートアニオン、パラトルエンスルホネートアニオン、およびパラニトロトルエンスルホネートアニオンを対イオンとするジアゾニウム塩、ホスホニウム塩、およびスルホニウム塩を挙げることができる。特に、光酸発生剤は、下記一般式（４）および（５）に示すオニウム塩またはハロゲン化トリアジン化合物を含有していることが好ましい。この場合、感度と安定性との双方で有利である。
【化２１】
2005154734.tif 000014
【００３６】
上記一般式中、Ｒ６乃至Ｒ１０はそれぞれ芳香族基およびカルコゲニド原子と芳香族とを有する官能基の何れか一方を示し、Ｃ１乃至Ｃ２はそれぞれカルコゲニド原子を示し、Ａ４およびＡ５はそれぞれＰＦ6−、ＳｂＦ6−、ＢＦ4−、ＡｓＦ6−、ＣＦ3ＳＯ3−、Ｃ4Ｆ9ＳＯ3−、およびＣＨ3ＳＯ3−からなる群より選択されるアニオン種を示し、ｍおよびｎは整数を示す。なお、ここでいう「カルコゲニド原子」はカルコゲン原子とカルコゲン原子よりも陽性な原子を意味する。また、「カルコゲン原子」は、硫黄、セレン、テルル、ポロニウム、または沃素原子を意味する。
【００３７】
上記一般式（４）または（５）で示されるオニウム塩は、硬化反応性が高く、しかも、常温での安定性に優れる。そのため、上記のインクジェットインクが光を照射していない状態で硬化するのを抑制することができる。
【００３８】
上記一般式（４）または（５）に示す化合物を光酸発生剤として使用する場合、カルコゲニド原子は硫黄原子またはヨウ素原子であることが熱的安定性や水分に対する安定性の観点で好ましい。また、この場合、アニオン種は非有機酸、特にＰＦ6−であることが酸性度や熱的安定性の観点から望ましい。熱的安定性および感光性能の点から、フェニルスルフォニウム骨格を有するヘキサフルオロフォスフェート化合物は特に望ましい。
【００３９】
光酸発生剤は、増感色素をさらに含んでいてもよい。増感色素としては、例えば、アクリジン化合物、ベンゾフラビン類、ペリレン、アントラセン、およびレーザ色素類などを挙げることができる。
【００４０】
光酸発生剤としてキノンジアジド化合物を使用する場合には、例えばナフトキノンジアジドスルホニルクロリドやナフトキノンジアジドスルホン酸のような塩類を使用することができる。
【００４１】
有機ハロゲン化物は、ハロゲン化水素酸を形成する化合物を意味し、例えば、米国特許第３５１５５５２号、第３５３６４８９号、および第３７７９７７８号、並びに、西独特許公開公報２２４３６２１号に記載の化合物を挙げることができる。さらに詳しくは、例えば、米国特許第３５１５５５２号に記載されるカーボンテトラブロミド、テトラ（ブロモメチル）メタン、テトラブロモエチレン、１，２，３，４−テトラブロモブタン、トリクロロエトキシエタノール、ｐ−ヨードフェノール、ｐ−ブロモフェノール、ｐ−ヨードビフェニル、２，６−ジブロモフェノール、１−ブロモ−２−ナフトール、ｐ−ブロモアニリン、ヘキサクロロ−ｐ−キシレン、トリクロロアセトアニリド、ｐ−ブロモジメチルアニリン、テトラクロロテトラヒドロナフタレン、α，α’−ジブロモキシレン、α，α，α’，α’−テトラブロモキシレン、ヘキサブロモエタン、１−クロロアントラキノン、ω，ω，ω−トリブロモキナリジン、ヘキサブロモシクロヘキサン、９−ブロモフルオレン、ビス（ペンタクロロ）シクロペンタジフェニル、ポリビニリデンクロライド、および２，４，６−トリクロロフェノキシエチルビニルエーテル、米国特許第３７７９７７８号に記載されるヘキサブロモエタン、α，α，α−トリクロロアセトフェノン、トリブロモトリクロロエタン、およびハロメチル−Ｓ−トリアジン類を挙げることができる。とりわけ、ハロメチル−Ｓ−トリアジン類、例えば２，４−ビス（トリクロロメチル）−６−メチル−Ｓ−トリアジン、および２，４，６−トリス（トリクロロメチル）−Ｓ−トリアジンが好ましく用いられる。さらに好ましい有機ハロゲン化物としては、米国特許第３９８７０３７号に開示されるビニルハロメチル−Ｓ−トリアジンで置換された化合物が挙げられる。このビニルハロメチル−Ｓ−トリアジン化合物は、少なくとも１つのトリハロメチル基と少なくとも１つのエチレン性不飽和結合でトリアジン環と共役している基とを有する光分解性のＳ−トリアジン類であり、下記一般式（Ａ）で表わされる。
【化２２】
2005154734.tif 000015
【００４２】
上記一般式（Ａ）中、Ｑは臭素原子または塩素原子であり、Ｐは−ＣＱ3、−ＮＨ2、−ＮＨＲ、−ＮＲ2、または−ＯＲ基であり、Ｒはフェニルもしくは炭素数６以下の低級アルキル基、ｎは１乃至３の整数を示し、Ｗは芳香環、複素環、または下記一般式（Ｂ）で表わされる基である。
【化２３】
2005154734.tif 000016
【００４３】
上記一般式（Ｂ）中、Ｚは酸素もしくは硫黄原子を示し、Ｒ１は低級アルキル基もしくはフェニル基を示す。
【００４４】
上記一般式（Ａ）においてＷで表わされる芳香環もしくは複素環における少なくとも１つの水素原子は、さらに置換されていてもよい。この場合、置換基としては、例えば、塩素原子、臭素原子、フェニル基、炭素数６以下の低級アルキル基、ニトロ基、フェノキシ基、アルコキシ基、アセトキシ基、アセチル基、アミノ基、およびアルキルアミノ基を挙げることができる。また、上記一般式（Ａ）で表わされるビニルハロメチル−Ｓ−トリアジン化合物の具体的な例としては、以下に示す化合物を挙げることができる。
【化２４】
2005154734.tif 000017
【００４５】
【化２５】
2005154734.tif 000018
【００４６】
【化２６】
2005154734.tif 000019
【００４７】
上述した化合物に加えて、トリハロメタンを骨格内に導入したトリアジン環を有する化合物もまた、光酸発生剤として好適に用いることができる。トリアジン環が４以上の共役した２重結合を有していると、感光波長が長波長化する。したがって、通常の高圧水銀ランプなどを光源として用いる場合には、そのような化合物を使用することが好ましい。こうした化合物としては、例えば、ナフタレン置換基を有するトリアジンや縮合トリアジン化合物を挙げることができる。
【００４８】
さらに、光解離性を有する酸エステルなども、光酸発生剤として好適に用いることができる。例えば、アルミシラノールのオルトニトロベンジルエステルを挙げることができる。
【００４９】
インクジェットインク中における光酸発生剤の含有量は、使用する光酸発生剤の酸発生効率や添加する色成分の量などに応じて決定することができる。例えば、顔料の濃度が５重量％程度である場合には、光酸発生剤はインクジェットインク中に含まれる酸の存在下で重合する化合物１００重量部に対して、通常、１重量部乃至１０重量部、好ましくは２重量部乃至８重量部、より好ましくは４重量部乃至８重量部の割合で添加される。特にかかるより好ましい範囲であると、インクの保存安定性を高めるとともに、配管やヘッドといった部材の腐食性も低減することができる。酸重合性化合物１００重量部に対する光酸発生剤の割合が１重量部未満の場合には、インクジェットインクの感度が低くなる。一方、１０重量部を超えると、インクの経時間的増粘が激しくなって塗膜性や光硬化後のインク膜の硬度が低下する。また、記録装置の配管やヘッド部材の腐食が生じるおそれがある。
【００５０】
（色成分）
本発明における色成分としては、顔料および／または染料を含有することができる。ただし、本発明の実施形態にかかるインクジェットインクにおいては、その機構に酸を使用しているため、酸により退色しやすい染料よりも顔料を使用することが望まれる。  
色成分として利用可能な顔料は、顔料に要求される光学的な発色・着色機能を有するものであれば特に限定されず、任意のものを用いることができる。ここで使用される顔料は、発色・着色性に加えて、磁性、蛍光性、導電性、あるいは誘電性等のような他の性質をさらに示すものであってもよい。この場合には、画像に様々な機能を付与することができる。また、耐熱性や物理的強度を向上させ得る粉体を加えてもよい。
【００５１】
使用可能な顔料としては、例えば、光吸収性の顔料を挙げることができる。そのような顔料としては、例えば、カーボンブラック、カーボンリファインド、およびカーボンナノチューブのような炭素系顔料、鉄黒、コバルトブルー、酸化亜鉛、酸化チタン、酸化クロム、および酸化鉄のような金属酸化物顔料、硫化亜鉛のような硫化物顔料、フタロシアニン系顔料、金属の硫酸塩、炭酸塩、ケイ酸塩、およびリン酸塩のような塩からなる顔料、並びにアルミ粉末、ブロンズ粉末、および亜鉛粉末のような金属粉末からなる顔料が挙げられる。
【００５２】
また、例えば、染料キレート、ニトロ顔料、アニリンブラック、ナフトールグリーンＢのようなニトロソ顔料、ボルドー１０Ｂ、レーキレッド４Ｒおよびクロモフタールレッドのようなアゾ顔料（アゾレーキ、不溶性アゾ顔料、縮合アゾ顔料、キレートアゾ顔料などを含む。）、ピーコックブルーレーキおよびローダミンレーキのようなレーキ顔料、フタロシアニンブルーのようなフタロシアニン顔料、多環式顔料（ペリレン顔料、ペリノン顔料、アントラキノン顔料、キナクリドン顔料、ジオキサン顔料、チオインジゴ顔料、イソインドリノン顔料、キノフラノン顔料など）、チオインジゴレッドおよびインダトロンブルーのようなスレン顔料、キナクリドン顔料、キナクリジン顔料、並びにイソインドリノン顔料のような有機系顔料を使用することもできる。
【００５３】
黒インクで使用可能な顔料としては、例えば、コロンビア社製のＲａｖｅｎ ５７５０、Ｒａｖｅｎ ５２５０、Ｒａｖｅｎ ５０００、Ｒａｖｅｎ ３５００、Ｒａｖｅｎ １２５５、Ｒａｖｅｎ ７００、キャボット社製のＲｅｇａｌ ４００Ｒ、Ｒｅｇａｌ ３３０Ｒ、Ｒｅｇａｌ ６６０Ｒ、Ｍｏｇｕｌ Ｌ、Ｍｏｎａｒｃｈ ７００、Ｍｏｎａｒｃｈ ８００、Ｍｏｎａｒｃｈ ８８０、Ｍｏｎａｒｃｈ ９００、Ｍｏｎａｒｃｈ １０００、Ｍｏｎａｒｃｈ １１００、Ｍｏｎａｒｃｈ １３００、Ｍｏｎａｒｃｈ １４００、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ２２００Ｂ、デグッサ社製のＣｏｌｏｒ Ｂｌａｃｋ ＦＷ１、Ｃｏｌｏｒ Ｂｌａｃｋ ＦＷ２、Ｃｏｌｏｒ Ｂｌａｃｋ ＦＷ２Ｖ、Ｃｏｌｏｒ Ｂｌａｃｋ ＦＷ１８、Ｃｏｌｏｒ Ｂｌａｃｋ ＦＷ２００、Ｃｏｌｏｒ Ｂｌａｃｋ Ｓ１５０、Ｃｏｌｏｒ Ｂｌａｃｋ Ｓ１６０、Ｃｏｌｏｒ Ｂｌａｃｋ Ｓ１７０、Ｐｒｉｎｔｅｘ ３５、Ｐｒｉｎｔｅｘ Ｕ、Ｐｒｉｎｔｅｘ Ｖ、Ｐｒｉｎｔｅｘ １４０Ｕ、Ｓｐｅｃｉａｌ Ｂｌａｃｋ ６、Ｓｐｅｃｉａｌ Ｂｌａｃｋ ５、Ｓｐｅｃｉａｌ Ｂｌａｃｋ ４Ａ、およびＳｐｅｃｉａｌ Ｂｌａｃｋ ４などのようなカーボンブラックを挙げることができる。
【００５４】
イエローインクで使用可能な顔料としては、例えば、Ｙｅｌｌｏｗ １２８、Ｃ．Ｉ．Ｐｉｇｍｅｎｔ Ｙｅｌｌｏｗ １２９、Ｃ．Ｉ．Ｐｉｇｍｅｎｔ Ｙｅｌｌｏｗ １３９、Ｃ．Ｉ．Ｐｉｇｍｅｎｔ Ｙｅｌｌｏｗ １５１、Ｃ．Ｉ．Ｐｉｇｍｅｎｔ Ｙｅｌｌｏｗ １５０、Ｃ．Ｉ．Ｐｉｇｍｅｎｔ Ｙｅｌｌｏｗ １５４、Ｃ．Ｉ．Ｐｉｇｍｅｎｔ Ｙｅｌｌｏｗ １、Ｃ．Ｉ．Ｐｉｇｍｅｎｔ Ｙｅｌｌｏｗ ２、Ｃ．Ｉ．Ｐｉｇｍｅｎｔ Ｙｅｌｌｏｗ ３、Ｃ．Ｉ．Ｐｉｇｍｅｎｔ Ｙｅｌｌｏｗ １２、Ｃ．Ｉ．Ｐｉｇｍｅｎｔ Ｙｅｌｌｏｗ １３、Ｃ．Ｉ．Ｐｉｇｍｅｎｔ Ｙｅｌｌｏｗ １４Ｃ、Ｃ．Ｉ．Ｐｉｇｍｅｎｔ Ｙｅｌｌｏｗ １６、Ｃ．Ｉ．Ｐｉｇｍｅｎｔ Ｙｅｌｌｏｗ １７、Ｃ．Ｉ．Ｐｉｇｍｅｎｔ Ｙｅｌｌｏｗ ７３、Ｃ．Ｉ．Ｐｉｇｍｅｎｔ Ｙｅｌｌｏｗ ７４、Ｃ．Ｉ．Ｐｉｇｍｅｎｔ Ｙｅｌｌｏｗ ７５、Ｃ．Ｉ．Ｐｉｇｍｅｎｔ Ｙｅｌｌｏｗ ８３、Ｃ．Ｉ．Ｐｉｇｍｅｎｔ Ｙｅｌｌｏｗ ９３、Ｃ．Ｉ．Ｐｉｇｍｅｎｔ Ｙｅｌｌｏｗ９５、Ｃ．Ｉ．Ｐｉｇｍｅｎｔ Ｙｅｌｌｏｗ９７、Ｃ．Ｉ．Ｐｉｇｍｅｎｔ Ｙｅｌｌｏｗ ９８、Ｃ．Ｉ．Ｐｉｇｍｅｎｔ Ｙｅｌｌｏｗ １１４、およびＰｉｇｍｅｎｔ Ｙｅｌｌｏｗ １８０等が挙げられる。特に、これらの黄色顔料の中でも、酸に対する色劣化が少ないＰｉｇｍｅｎｔ Ｙｅｌｌｏｗ １８０が好ましく用いられる。
【００５５】
また、マゼンタインクで使用可能な顔料としては、例えば、Ｃ．Ｉ．Ｐｉｇｍｅｎｔ Ｒｅｄ １２３、Ｃ．Ｉ．Ｐｉｇｍｅｎｔ Ｒｅｄ １６８、Ｃ．Ｉ．Ｐｉｇｍｅｎｔ Ｒｅｄ １８４、Ｃ．Ｉ．Ｐｉｇｍｅｎｔ Ｒｅｄ ２０２、Ｃ．Ｉ．Ｐｉｇｍｅｎｔ Ｒｅｄ ５、Ｃ．Ｉ．Ｐｉｇｍｅｎｔ Ｒｅｄ ７、Ｃ．Ｉ．Ｐｉｇｍｅｎｔ Ｒｅｄ １２、Ｃ．Ｉ．Ｐｉｇｍｅｎｔ Ｒｅｄ ４８（Ｃａ）、Ｃ．Ｉ．Ｐｉｇｍｅｎｔ Ｒｅｄ ４８（Ｍｎ）、Ｃ．Ｉ．Ｐｉｇｍｅｎｔ Ｒｅｄ ５７（Ｃａ）、Ｃ．Ｉ．Ｐｉｇｍｅｎｔ Ｒｅｄ ５７：１、Ｃ．Ｉ．Ｐｉｇｍｅｎｔ Ｖｉｏｌｅｔ １９およびＣ．Ｉ．Ｐｉｇｍｅｎｔ Ｒｅｄ １１２等が挙げられる。
【００５６】
さらに、シアンインクで使用可能な顔料としては、例えば、Ｃ．Ｉ．Ｐｉｇｍｅｎｔ Ｂｌｕｅ １５：３、Ｃ．Ｉ．Ｐｉｇｍｅｎｔ Ｂｌｕｅ １５：３４、Ｃ．Ｉ．Ｐｉｇｍｅｎｔ Ｂｌｕｅ １６、Ｃ．Ｉ．Ｐｉｇｍｅｎｔ Ｂｌｕｅ ２２、Ｃ．Ｉ．Ｐｉｇｍｅｎｔ Ｂｌｕｅ ６０、Ｃ．Ｉ．Ｐｉｇｍｅｎｔ Ｂｌｕｅ １、Ｃ．Ｉ．Ｐｉｇｍｅｎｔ Ｂｌｕｅ ２、Ｃ．Ｉ．Ｐｉｇｍｅｎｔ Ｂｌｕｅ ３、Ｃ．Ｉ．Ｖａｔ Ｂｌｕｅ ４、およびＣ．Ｉ．Ｖａｔ Ｂｌｕｅ ６０等が挙げられる。
【００５７】
天然クレイ、鉛白や亜鉛華や炭酸マグネシウムなどの金属炭酸化物、バリウムやチタンなどの金属酸化物のような白色顔料も、色成分として有用である。白色顔料を含有したインクジェットインクは、白色印刷に使用可能なだけでなく、重ね書きによる印刷訂正や下地補正に使用することができる。
【００５８】
蛍光性を示す顔料としては、無機蛍光体および有機蛍光体の何れを使用してもよい。無機蛍光体の材料としては、例えば、ＭｇＷＯ4、ＣａＷＯ4、（Ｃａ，Ｚｎ）（ＰＯ4）2：Ｔｉ+、Ｂａ2Ｐ2 Ｏ7：Ｔｉ、ＢａＳｉ2Ｏ5：Ｐｂ2+、Ｓｒ2Ｐ2Ｏ7：Ｓｎ2+、ＳｒＦＢ2Ｏ3.5：Ｅｕ2+、ＭｇＡｌ16Ｏ27：Ｅｕ2+、タングステン酸塩、イオウ酸塩のような無機酸塩類を挙げることができる。また、有機蛍光体の材料としては、例えば、アクリジンオレンジ、アミノアクリジン、キナクリン、アニリノナフタレンスルホン酸誘導体、アンスロイルオキシステアリン酸、オーラミンＯ、クロロテトラサイクリン、メロシアニン、１，１’−ジヘキシル−２，２’−オキサカルボシアニンのようなシアニン系色素、ダンシルスルホアミド、ダンシルコリン、ダンシルガラクシド、ダンシルトリジン、ダンシルクロリドのようなダンシルクロライド誘導体、ジフェニルヘキサトリエン、エオシン、ε−アデノシン、エチジウムブロミド、フルオレセイン、フォーマイシン、４−ベンゾイルアミド−４’−アミノスチルベン−２，２’−スルホン酸、β−ナフチル３リン酸、オキソノール色素、パリナリン酸誘導体、ペリレン、Ｎ−フェニルナフチルアミン、ピレン、サフラニンＯ、フルオレスカミン、フルオレセインイソシアネート、７−クロロニトロベンゾ−２−オキサ−１，３−ジアゾル、ダンシルアジリジン、５−（ヨードアセトアミドエチル）アミノナフタレン−１−スルホン酸、５−ヨードアセトアミドフルオレセイン、Ｎ−（１−アニリノナフチル４）マレイミド、Ｎ−（７−ジメチル−４−メチルクマニル）マレイミド、Ｎ−（３−ピレン）マレイミド、エオシン−５−ヨードアセトアミド、フルオレセインマーキュリーアセテート、２−（４’−（２’’−ヨードアセトアミド））アミノナフタレン−６−スルホン酸、エオシン、ローダミン誘導体、有機ＥＬ色素、有機ＥＬポリマーや結晶、デンドリマー等を挙げることができる。
【００５９】
インク層の耐熱性や物理的強度を向上させ得る粉体としては、例えば、アルミニウムやシリコンの酸化物もしくは窒化物、フィラー、シリコンカーバイドなどを挙げることができる。また、インク層に導電性を付与するために、導電性炭素顔料、カーボン繊維、銅、銀、アンチモン、貴金属類などの粉体を添加してもよい。酸化鉄や強磁性粉は磁性を付与するのに適しており、高誘電率なタンタル、チタン等の金属酸化粉なども配合することができる。
【００６０】
また、本実施形態に係るインクジェットインクで顔料の補助成分として染料を添加することが可能である。例えば、アゾイック染料、硫化（建材）染料、分散染料、蛍光増白剤、油溶染料のような、酸性、塩基性が低く、溶媒に対して溶解性の高い染料が通常用いられるが、なかでもアゾ系、トリアリールメタン系、アントラキノン系、アジン系などの油溶染料が好適に用いられる。例えば、Ｃ．Ｉ．Ｓｌｏｖｅｎｔ  Ｙｅｌｌｏｗ−２、６、１４、１５、１６、１９、２１、３３，５６，６１，８０など、Ｄｉａｒｅｓｉｎ  Ｙｅｌｌｏｗ−Ａ、Ｆ、ＧＲＮ、ＧＧなど、Ｃ．Ｉ．Ｓｏｌｖｅｎｔ  Ｖｉｏｌｅｔ−８，１３，１４，２１，２７など，Ｃ．Ｉ．Ｄｉｓｐｅｒｓｅ  Ｖｉｏｌｅｔ−１、Ｓｕｍｉｐｌａｓｔ  Ｖｉｏｌｅｔ  ＲＲ、Ｃ．Ｉ．Ｓｏｌｖｅｎｔ  Ｂｌｕｅ−２、１１、１２、２５、３５など、Ｄｉｒｅｓｉｎ  Ｂｌｕｅ−Ｊ、Ａ、Ｋ、Ｎなど、Ｏｒｉｅｎｔ  Ｏｉｌ  Ｂｌｕｅ−IIＮ、＃６０３など、Ｓｕｍｉｐｌａｓｔ  Ｂｌｕｅ  ＢＧなどを挙げることができる。
【００６１】
上述した顔料や染料は、単独でも２種以上の混合物として使用してもよい。また、吸光性、彩度、色感などを高めるために、顔料と染料とを併用することもできる。さらに、顔料の分散性を高めるために、高分子バインダとの結合やマイクロカプセル化処理などを施してもよい。
【００６２】
色成分の含有量は、１重量部以上２５重量部以下の量で配合されることが望ましい。１重量部未満の場合には、充分な色濃度を確保することが困難となる。一方、２５重量部を超えると、インク吐出性が低下する。より好ましくは、色成分の含有量は２重量部から８重量部の範囲である。
【００６３】
また、粉体成分の含有量は１重量％乃至５０重量％であることが望ましい。粉体成分の含量が１重量％未満である場合には感度上昇等の効果が不十分となり、５０重量％を超えると解像性や感度が低下するおそれがある。
【００６４】
インクジェットインクにおいては、色成分や粉体の平均粒径は可能な限り小さいことが望まれる。一般に、色成分や粉体の粒径は、通常、インクジェットインクを吐出するノズルの開口径の１／３以下であり、より好ましくは１／１０以下程度である。このサイズは典型的には１０μｍ以下であり、１μｍ以下であることが好ましい。分散不良による沈降を考慮すると、印刷用インクジェットインクとして好適な粒子径は０．３５μｍ以下となり、通常は０．１〜０．３μｍの間の平均粒子径を有する。
【００６５】
（酸の存在下で重合する化合物）
酸の存在下で重合する化合物が、本発明の実施形態にかかるインクジェットインクにおいて溶媒として用いられる。溶媒は、こうした特性を有する重合性化合物から実質的になるものでる。「溶媒は重合性化合物から実質的になる」ことは、「溶媒が重合性化合物のみからなる」ことと、「重合性化合物と不可避的に混入した微量の不純物とからなる」こととを包含する。「不可避的に混入した微量の不純物」は、全溶媒中に最大で１０重量％以下の濃度で存在することができる。好ましくは、「不可避的に混入した微量の不純物」の含有量は、通常５重量％以下である。これを越えると、実質的に残りの溶剤が空気中に飛散し、安全上の問題が低下したり、硬化物内部に残存したりして、硬化性能が低下するおそれがある。以下、各成分に分類してその詳細を述べる。
【００６６】
ビニルエーテル化合物(必須成分)
本発明の実施形態にかかるインクジェットインクにおいては、少なくともビニルエーテル化合物が含まれる。さらに、酸重合性化合物の少なくとも４０重量部は、ビニルエーテル化合物で占められる。ビニルエーテル化合物のみで溶媒を構成する場合には、その含有量はインクジェットインク全体に対して３０重量％以上であることが好ましく、４０重量％以上であることがより好ましい。３０重量％未満の場合には、ノズルつまりが生じたり、感光性が低下するおそれがある。
【００６７】
ビニルエーテル化合物は、重合性、および硬化硬度の観点から環式骨格を有することが好ましく、具体的には下記一般式（１）で表わされる化合物が挙げられる。
【化２７】
2005154734.tif 000020
【００６８】
前記一般式（１）中、Ｒ13は、ビニルエーテル基、ビニルエーテル骨格を有する基、アルコキシ基、水酸基置換体および水酸基から選択され、少なくとも１つはビニルエーテル基またはビニルエーテル骨格を有する基である。Ｒ14は置換または非置換の環式骨格を有する（ｐ＋１）価の基であり、ｐは０を含む正の整数である。ただし、Ｒ14がシクロヘキサン環骨格であり、ｐが０の場合、揮発性の観点から、含酸素構造であることがより好ましい。具体的には、環上の少なくとも一つの炭素原子はケトン構造を有する構造、酸素原子に置換されている構造、あるいは酸素含有置換基を有する構造などである。
【００６９】
上述の分子骨格に導入されるビニルエーテル基の数は硬化性の観点からは多い方が望ましく、特に制限されないが、硬化後のインク層に再溶解性を付与するには、多くとも２乃至３程度の価数とすることが望ましい。
【００７０】
（ｐ＋１）価の有機基Ｒ14としては、置換または非置換の芳香環、例えば、ベンゼン環やナフタレン環、ビフェニル環を含む（ｐ＋１）価の基が挙げられる。あるいは脂環式骨格、例えばシクロアルカン骨格や、ノルボルナン骨格、アダマンタン骨格、トリシクロデンカン骨格、テトラシクロドデカン骨格、テルペノイド骨格、およびコレステロール骨格などの誘導される（ｐ＋１）価の基などがでもよい。かかる脂環式骨格が、橋かけ構造を有する場合、硬化物の硬度が上昇するためより望ましい。さらに、揮発性の観点からは、含酸素構造であることがより望ましい。具体的には、環状の一部の炭素がケトン構造を有する構造、酸素原子に置換されている構造、あるいは酸素含有置換基を有する構造などである。
【００７１】
上記一般式（１）で表わされる化合物は、通常、粘度が１ｍＰａ・ｓｅｃないし３０ｍＰａ・ｓｅｃ程度である。したがって、これら化合物の使用は、インクジェットインクを十分に低粘度とするのに有効である。低粘度のビニルエーテル化合物の含有量は、溶媒全量中４０重量部以上であれば、その効果を発揮することができる。
【００７２】
一般式（１）で示される化合物のうちなかでも、少なくとも１つ以上のビニルエーテル基が環に直接結合している場合、カチオン硬化性に優れ、顔料を同時に具備した場合にも硬化性に優れるため望ましいものとなる。
【００７３】
環状化合物が芳香族骨格を含む場合、硬化物に硬度を付与したり、感光剤等の溶解性を向上できるため望ましいものとなる。かかるビニルエーテル化合物としては、具体的には次のアルコール化合物の水酸基を、ビニルエーテルやプロペニルエーテルに置換した化合物等が挙げられる。例えば、下記化学式Ａｒｏ１で表わされるクメンアルコール、下記化学式Ａｒｏ２で表わされるビニロキシベンゼン、下記で化学式Ａｒｏ３表わされるハイドロキノン、下記化学式Ａｒｏ４で表わされる１−カルボメトキシ−４−ビニロキシベンゼン、下記化学式Ａｒｏ５で表わされる２−ヒドロキシナフタレン、下記化学式Ａｒｏ６で表わされる１−ｔｅｒｔブチル−４−ビニロキシベンゼン、下記化学式Ａｒｏ７で表わされるビスフェノールＡ、下記化学式Ａｒｏ８で表わされる１−オクチル−４−ビニロキシベンゼン、下記化学式Ａｒｏ９で表わされる１−ヒドロキシ−３，５ジメチルベンゼン、下記化学式Ａｒｏ１０で表わされる４−ヒドロキシクミルフェノール、および下記化学式Ａｒｏ１１で表わされる３−イソプロピルフェノールなどのアルコールがこれに例示される。
【００７４】
具体的なビニルエーテル化合物の例を、下記化学式に示す。
【化２８】
2005154734.tif 000021
【００７５】
【化２９】
2005154734.tif 000022
【００７６】
また、環状化合物が脂環式骨格の場合、臭気、安全性の観点で、芳香族ビニルエーテルよりも好ましいものとなる。かかる脂環式骨格を有するビニルエーテル化合物としては、環式骨格が４−６員環によって構成される単環、あるいはそれらが結合し橋かけ構造を有する脂環式骨格が望ましい。例えば、次の脂環式アルコール化合物の水酸基をビニルエーテルやプロペニルエーテルに置換した化合物等が挙げられる。シクロペンタンモノ（ジ）オール、シクロペンタンモノ（ジ）メタノール、シクロヘキサン（ジ）オール、シクロヘキサンモノ（ジ）メタノール、ノルボルナンモノ（ジ）オール、ノルボルナンモノオールモノメタノール、ノルボルナンモノ（ジ）メタノール、トリシクロデカンモノ（ジ）オール、トリシクロデカンモノ（ジ）メタノール、およびアダマンタンモノ（ジ）オールなどである。
【００７７】
上記、脂環式骨格は、より具体的には下記一般式（ＶＥ１−ａ）または（ＶＥ１−ｂ）で表わされる構造を有している。
【化３０】
2005154734.tif 000023
【００７８】
（上記一般式中、Ｘ1，Ｚ1は原子数１以上５以下のアルキレン基、Ｙ1は原子数１以上２以下のアルキレン基であり、ｋは０または１である。）
上述してきた化合物の具体的としては、次のアルコール化合物の水酸基をビニルエーテルやプロペニルエーテルに置換した化合物等が挙げられる。例えば、下記化学式Ａｌｉ１で表わされる４−シクロヘキサンジオール、下記化学式Ａｌｉ２で表わされるジシクロペンタジエンメタノール、下記化学式Ａｌｉ３で表わされるイソボルネオール、下記化学式Ａｌｉ４で表わされる１−ｔｅｒｔブチル−４−ビニロキシシクロヘキサノール、下記化学式Ａｌｉ５で表わされるトリメチルシクロヘキサノール、下記化学式Ａｌｉ６で表わされるジヒドロキシオクタヒドロフェニル、下記化学式Ａｌｉ７で表わされるヒドロキシトリシクロデカンモノエン、下記化学式Ａｌｉ８で表わされるメントール、下記化学式Ａｌｉ９で表わされる１，３ジヒドロキシシクロヘキサン、下記化学式Ａｌｉ１０で表わされるデカヒドロ−２−ナフタレノール、下記化学式Ａｌｉ１１で表わされるビニロキシシクロドデカノール、および下記化学式Ａｌｉ１２で表わされるノルボルナンジオールなどのアルコールが挙げられる。
【００７９】
より具体的なビニルエーテル化合物の例を、下記に示す。
【化３１】
2005154734.tif 000024
【００８０】
【化３２】
2005154734.tif 000025
【００８１】
上記化合物のなかでも、脂環式骨格が、橋かけ構造を有するものが硬化物の硬度が上昇するためより望ましい。また、アイエスピージャパン社製のＲＡＰＩ-ＣＵＲＥ ＣＨＶＥ：シクロヘキサンジメタノールジビニルエーテル、ＲＡＰＩ-ＣＵＲＥ ＣＨＭＶＥ：シクロヘキサンジメタノールモノビニルエーテルも一般に知られているが、かかる化合物はビニルエーテルが直接環状骨格に結合してないため、酸重合性の観点から性能が劣る傾向がある。
【００８２】
上記脂環式骨格を有する化合物のうち、さらに環の一部の炭素が、酸素原子に置換されている、あるいは酸素含有置換基を有するなど、含酸素構造になっていることが揮発性や顔料分散性の観点より望ましい。
【００８３】
かかる酸素含有置換基を有する環構造をもつビニルエーテル化合物としては、例えば、環式骨格が４−６員環によって構成される単環あるいはそれらが結合し橋かけ構造を有する脂環式骨格を有するアルコール化合物において、例えばその少なくとも１つ以上の水酸基をメトキシ基やメトキシエトキシ基、アルコキシ基、アセトキシ基やアルキルエステル基などのエーテルあるいはエステルで置換し、かつ残りをビニルエーテルやプロペニルエーテルに置換した化合物等が挙げられる。例えば、そのアルコール化合物としてはシクロペンタンジオール、シクロヘキサンジ（トリ）オール、シクロヘキサンジ（トリ）メタノール、ノルボルナンジ（トリ）オール、ノルボルナンモノ（ジ）オールモノ（ジ）メタノール、ノルボルナンジ（トリ）メタノール、トリシクロデカンジ（トリ）オール、トリシクロデカンジ（トリ）メタノール、アダマンタンジ（トリ）オールなどが例示される。
【００８４】
より具体的には下記化学式で表わされる酸素含有置換基を有するビニルエーテル化合物が最も望ましい。
【化３３】
2005154734.tif 000026
【００８５】
他方、酸素原子が脂環式骨格内に含まれる場合、さらに粘度安定性が向上するためより望ましいものとなる。かかる化合物としては、下記一般式（ＶＥ２−ａ）または（ＶＥ２−ａ）で表わされる化合物が例示される。
【化３４】
2005154734.tif 000027
【００８６】
（上記一般式中、Ｘ2，Ｙ2、Ｚ2のいずれかに少なくとも１個の酸素原子を含み、Ｘ2，Ｚ2は原子数１以上５以下のアルキレン基または酸素原子をエーテル結合として含む２価の有機基、Ｙ2は、酸素原子、原子数１以上２以下のアルキレン基または酸素原子をエーテル結合として含む２価の有機基を示し、ｋは０または１である。）
かかる化合物は脂環式骨格の安全性と優れた硬化性能、および、環構成原子として酸素原子を有する環状炭化水素骨格は高表面張力を示すため高い溶解性や分散性を有しており、さらには、比較的親水性の印刷媒体によって、インクをはじいたりする現象を低減させるためにもこれらの性能を共有するビニルエーテル化合物が最も好ましく用いられる。
【００８７】
こうした構造の脂環式骨格を有するビニルエーテル化合物としては、環式骨格が４−６員環の環状エーテル骨格を有する化合物が望ましい。例えば、次のアルコール化合物の水酸基をビニルエーテルまたはプロペニルエーテルに置換した化合物等が挙げられる。具体的には、置換または非置換のオキセタンモノオール、置換または非置換のオキセタンモノメタノール、オキサペンタンモノ（ジ）オールや、オキサシクロヘキサンモノ（ジ）オール、イソソルビトールやマンニトール、オキサノルボルナンモノ（ジ）オール、オキサノルボルナンモノオールモノメタノール、オキサノルボルナンモノ（ジ）メタノール、オキサトリシクロデカンモノ（ジ）オール、オキサアダマンタンモノ（ジ）オール、およびジオキソランメンタノールなどが挙げられる。
【００８８】
かかる化合物のなかでも前記一般式（ＶＥ２−ａ）または（ＶＥ２−ｂ）で表される環状骨格部分の構造において、酸素原子数と炭素原子数の比（酸素原子数／炭素原子数）は、０．０８を越えることが好ましい。こうしたビニルエーテル化合物が用いられると、溶解性や印刷媒体との濡れ性などの極性に関係する物性で特徴を発揮するインクが得られる。（酸素原子数／炭素原子数）は、０．１５以上が好ましく、０．２５以上がより好ましい。
【００８９】
具体的なビニルエーテル化合物としては、ＣａｓＮｏ．２２２１４−１２−６，ＣａｓＮｏ．２０１９１−８５−９などが挙げられる。こうした化合物のように、オキセタン環や、ヒドロフラン環のような、歪んだ環状エーテル構造をもつ化合物が、反応性も向上するため望ましい。なかでもヒドロフラン環は揮発性の観点で望ましい。さらに硬化硬度が高まるため、かかる環式構造は橋かけ構造を有する場合最も望ましいものとなる。より具体的には、以下に示すビニルエーテルが最も望ましい。
【化３５】
2005154734.tif 000028
【００９０】
上述してきた一連のビニルエーテル化合物は、例えば、Ｊ．Ｃｈｅｍ．Ｓｏｃ．，１９６５（２）１５６０−１５６１やＪ．Ａｍ．Ｃｈｅｍ．Ｓｏｃ．Ｖｏｌ．１２４，Ｎｏ．８，１５９０−１５９１（２００２）などに記載されている方法によって、好適に合成することができる。かかる方法を用いた場合、相当する芳香族アルコールや脂環アルコール化合物を出発原料とし、ハロゲン化イリジウムなどの触媒下、ビニルエーテルやプロペニルエーテルの酢酸エステルを作用させる。これによって、目的とするビニルエーテルやプロペニルエーテル化合物を容易に得ることができる。例えば、メントールと酢酸ビニルとを、イリジウム化合物を触媒として炭酸ナトリウムのトルエン混合液中で、アルゴン雰囲気の下、加熱攪拌することにより、メントールビニルエーテル（ＭＴＶＥ）を得ることができる。
【００９１】
本合成方法は、本願に例示されるいかなる化合物においても用いることができ好適である。
【００９２】
（その他、添加することのできる酸重合性化合物）
上記ビニルエーテル化合物は単独で用いる場合、硬化特性が最も望ましいが、その硬化特性を著しく低下することない範囲内で、他の酸で重合する化合物を加えることができる。かかる配合により、保存安定性を高めたり、感光剤の溶解性を高めたり、印刷物に適当な可とう性や、光沢などの性状を付与できる。
【００９３】
添加することのできる酸の存在下で重合する重合性化合物は、一般に、酸重合性化合物として知られるものであれば、別段制限無く使用することができる。例えば、エポキシ基、オキセタン基、およびオキソラン基などのような環状エーテル基を有する化合物、上述した置換基を側鎖に有するアクリルまたはビニル化合物、カーボネート系化合物、低分子量のメラミン化合物、ビニルカルバゾール類、スチレン誘導体、アルファ−メチルスチレン誘導体、ビニルアルコールとアクリル、メタクリルなどのエステル化合物をはじめとするビニルアルコールエステル類など、カチオン重合可能なビニル結合を有するモノマー類が挙げられる。これらは単独もしくは２種以上を併せて使用することが可能である。ただし、これらの化合物すべてにおいて、良好な特性を得られるというものではなく、特定の用途で特定の組み合わせを用いることによって、硬化特性を損なうことをなく、他の特性を向上できる。以下その詳細を説明する
（エポキシ化合物）
前記一般式（１）で表されるビニルエーテル化合物に加えて、以下に示す化合物を用いることができる。例えば、炭素数１ないし１５程度の２価の脂肪族骨格または脂環式骨格を有する炭化水素基、あるいは、脂肪族鎖または脂環式骨格を一部に有する２価の基の一方あるいは両方に、エポキシ基あるいは脂環式エポキシ基を有する以下の一般式（１１）または（１２）で表わされる化合物を挙げることができる。こうした化合物もまた、酸重合性を有する。
【化３６】
2005154734.tif 000029
【００９４】
上記一般式（１１）、（１２）において、Ｒ１ないしＲ３はそれぞれエポキシ基または脂環骨格を有するエポキシ基を示し、Ａ１およびＡ２は炭素数１ないし１５程度の２価の脂肪族骨格または脂環式骨格を有する炭化水素基、あるいは、脂肪族鎖または脂環式骨格を示している。また、かかる化合物における脂肪鎖や脂環の炭素原子のうち、一部が酸素原子を置換されていたり、ケトン骨格を有していてもかまわない。
【００９５】
一般式（１１）または（１２）で表わされる化合物は、通常、粘度が５ｍＰａ・ｓｅｃないし１００ｍＰａ・ｓｅｃ程度であり、配合により吐出が損なわれることが少ない。特に脂環式エポキシ化合物は、酸重合性の向上や、感光剤の溶解性を付与したい場合に望ましいが、硬化速度は低下しやすく、一方、保存安定性、溶剤耐性が損なわれる。したがって、これらの化合物の好適な添加量は全酸硬化性化合物の０％から最大６０％の範囲である。
【００９６】
また、硬化後のインクに可撓性、光沢度などを付与することが要求される場合、下記一般式（１３）で表わされるエポキシ化合物を用いることもできる。下記一般式（１３）に示す脂環式エポキシ化合物は、通常、粘度が５０ｍＰａ・ｓｅｃないし１００００ｍＰａ・ｓｅｃ以上の高粘度である。
【化３７】
2005154734.tif 000030
【００９７】
上記一般式（１３）において、Ｒ４およびＲ５はそれぞれエポキシ基または脂環骨格を有するエポキシ基を示し、Ａ３はアルキレン基および／または脂環式骨格とを少なくとも有するｋ＋１価の官能基（ｋは自然数）を示している。
【００９８】
例えば、インクジェットインク１００重量部に対して、ビニルエーテル化合物が５０重量部ないし９０重量部の割合で含有される場合には、上述の高粘度エポキシ化合物は１０重量部ないし４０重量部の割合で添加されることが望まれる。これによって、吐出に必要な最低限の流動性（５０℃で３０ｍＰａ・ｓｅｃ以下の粘度）を確保することが可能となる。特に、ビニルエーテル化合物と高粘度化合物との重量比は、ほぼ１：１ないし１０：１とすることが好ましい。ビニルエーテル化合物と高粘度エポキシ化合物とをこのように組み合わせる場合には、光酸発生剤としては、上述した一般式（４）または（５）で表わされる化合物を用い、顔料の配合量は１重量部以上２５重量部以下とすることが望ましい。なかでも５００ｍＰａ・ｓｅｃ以上の高粘度、高分子量のエポキシ化合物を添加した場合には可撓性、光沢度が優れる。これによって、吐出に適切でかつ硬化物の可撓性、光沢度を得られるインクジェットインクが調整可能となる。
【００９９】
また、下記一般式（１６）で表わされるエポキシ化合物をビニルエーテル化合物と併用して用いた場合には、インクジェットインクの保存性およびインク層の可撓性を向上させることができる。
【化３８】
2005154734.tif 000031
【０１００】
上記一般式（１６）中、Ｒ11はグリシジルエーテル基、Ｒ12は炭素数１ないし６のアルキレン基または水酸基置換アルキレン基、または炭素数６ないし１５の脂環式骨格または水酸基置換の脂環式骨格を有するアルキレン基であり、ｊは１ないし３である。なかでも、適当な粘度、酸重合性、保存安定性の観点から、ネオペンチルグリコールのジグリシジルエーテル化合物が特異的といって良いほど、良好な性能が得られる。但し、これらの化合物の過剰な添加は、硬化性能の低下を引き起こすため、例えば、インクジェットインク１００重量部に対して、ビニルエーテル化合物が５０重量部ないし９０重量部の割合で含有される場合には、上述のエポキシ化合物は１０重量部ないし４０重量部の割合で添加されることが望まれる。
【０１０１】
上記エポキシ化合物の具体例としては、例えば、ダイセル化学社製のセロキサイド２０２１、セロキサイド２０２１Ａ、セロキサイド２０２１Ｐ、セロキサイド２０８１、セロキサイド２０００、セロキサイド３０００に例示される脂環式エポキシ、エポキシ基を有する（メタ）アクリレート化合物であるサイクロマーＡ２００、サイクロマーＭ１００、ＭＧＭＡのようなメチルグリシジル基を有するメタクリレート、低分子エポキシ化合物であるグリシドール、β−メチルエピコロルヒドリン、α−ピネンオキサイド、Ｃ１２〜Ｃ１４のα−オレフィンモノエポキシド、Ｃ１６〜Ｃ１８のα−オレフィンモノエポキシド、ダイマックＳ−３００Ｋのようなエポキシ化大豆油、ダイマックＬ−５００のようなエポキシ化亜麻仁油、エポリードＧＴ３０１、およびエポリードＧＴ４０１のような多官能エポキシなどを挙げることができる。
【０１０２】
さらに、サイラキュアのような米国ダウケミカル社の脂環式エポキシや、水素添加するとともに脂肪族化した低分子フェノール化合物の水酸基末端をエポキシを有する基で置換した化合物、エチレングリコールやグリセリン、ネオペンチルアルコールやヘキサンジオール、トリメチロールプロパンなどの多価脂肪族アルコール／脂環アルコールなどのグリシジルエーテル化合物、エチレンオキサイド系ポリマーの末端にグリシジルエーテル基を有する化合物、不飽和結合を有するテルペン系化合物を出発物質とし、その不飽和結合を酸化してエポキシ化したような化合物、ヘキサヒドロフタル酸や、水添芳香族の多価カルボン酸のグリシジルエステルなどを使用することができる。
【０１０３】
（オキセタン化合物）
また、酸重合性化合物の一部として、オキセタン化合物を好適に用いることができる。例えば数十ｍ毎分という高速な印字が求められる場合や、さらに溶剤への耐性が要求される場合には、オキセタン化合物を配合することが好ましい。従来のインクジェットインクの主溶媒としてオキセタン化合物を用いた場合には、通常、粘度が著しく上昇して、他の溶媒との粘度調整が困難であった。しかしながら、ビニルエーテル化合物と組み合わせて使用する場合には、このビニルエーテル化合物が非常に低粘度であるため、容易にインク化することが可能である。
【０１０４】
オキセタン化合物としては、芳香族または脂肪族、脂環式オキセタン化合物などがよく、構造内に一部エーテル結合を有するものでもかまわない。かかる化合物の混合組成比として望ましいのは、溶剤耐性を鑑みれば芳香族オキセタン化合物が０〜４０重量部の範囲であり、粘度適性を鑑みればビニルエーテル化合物が６０重量部以上である。また、硬化促進の観点からかかるインク内のオキセタン化合物の総添加量は少なくとも４０重量部以上であることが望ましく、また、硬化硬度の観点から脂環式骨格と芳香族骨格を有する化合物の総量が少なくとも３０重量部以上であることが望ましい。
【０１０５】
これらの範囲を逸脱すると、硬化速度、吐出性能、および溶剤耐性といった特性全てを十分に満足することが困難となるおそれがある。
【０１０６】
脂肪族または脂環式オキセタン化合物としては、例えば、（ジ［１−エチル（３−オキセタニル）］メチルエーテル、３−エチル−３−（２−エチルヘキシロキシメチル）オキセタン、［（１−エチル−３−オキセタニル）メトキシ］シクロヘキサン、ビス［（１−エチル−３−オキセタニル）メトキシ］シクロヘキサンや、ビス［（１−エチル−３−オキセタニル）メトキシ］ノルボルナンなどの脂環に１以上のオキセタン含有基が導入された化合物などが挙げられる。また、エチレングリコールやプロピレンゴリコール、ネオペンチルアルコールなどの脂肪族多価アルコールに、３−エチル−３−ヒドロキシメチルオキセタンのようなオキセタン含有アルコールを脱水縮合させたエーテル化合物などを用いることもできる。
【０１０７】
また、芳香族骨格を含むオキセタン化合物としては、例えば１，４−ビス（（１−エチル−３オキセタニル）メトキシ）ベンゼン、１，３−ビス（（１−エチル−３オキセタニル）メトキシ）ベンゼン、４，４‘−ビス（（３−エチル−３オキセタニル）メトキシ）ビフェニル、およびフェノールノボラックオキセタン類が挙げられる。
【０１０８】
但し、過剰の添加は粘度の増大をきたし、吐出不能となる場合があるため、例えば、インクジェットインク１００重量部に対して、ビニルエーテル化合物が５０重量部ないし９０重量部の割合で含有される場合には、上述のオキセタン化合物は１０重量部ないし６０重量部の割合で添加されることが望まれる。また、なかでも５００ｍＰａ・ｓｅｃ以上の高粘度、高分子量のオキセタン化合物を添加した場合には結果として得られる印刷物の可撓性、光沢度に優れる。
【０１０９】
（環状エステル、環状カーボネート系酸重合性化合物）
本発明の実施形態にかかるインクジェットインクにおいて必須成分として含有される光酸発生剤には、ビニルエーテル化合物を始めとする酸重合性化合物に対する溶解性が低いものが多い。光酸発生剤のインクジェットインクに対する溶解性が低い場合には、光照射時の感度が不足して、インク硬化膜の硬度低下を生じるおそれがある。あるいは、溶解しきれなかった光酸発生剤が粗大粒子のような不純物として存在し、吐出安定性を妨げるといった弊害が生じることがある。
【０１１０】
こうした場合には、光酸発生剤を極めて良く溶解する環状カーボネートまたは環状ラクトン化合物を含有させることが有効である。例えば環状カーボネートであるプロピレンカーボネートは、溶解度パラメーターが２７ＭＰａ1/2近傍の値であり、酸重合性化合物よりも極性が大きい傾向にある。このため、酸重合性化合物に溶解するのが困難な光酸発生剤を用いる場合でも、プロピレンカーボネートを少量添加することによって、光酸発生剤の溶解性を上げることができる。
【０１１１】
また、プロピレンカーボネートは重合性を有している。したがって、インクジェットインクに用いる場合も、インク膜硬化後に揮発成分として雰囲気中に排出されることが極めて少なく、本発明の実施形態にかかるインクジェットインク全般に用いて好ましいものとなる。他の環状カーボネート，環状ラクトン化合物としては、プロピレンカーボネートプロペニルエーテル、ジメチルカーボネート、ジフェニルカーボネート、などが挙げられる。但しこれらの化合物の過剰な混合は、硬化性能の低下をきたすため、例えば、インクジェットインク１００重量部に対して、ビニルエーテル化合物が５０重量部ないし９０重量部の割合で含有される場合には、上述の環状化合物は５重量部ないし４０重量部の割合で添加されることが望まれる。
【０１１２】
（その他添加可能な酸重合性化合物）
さらに、次のような化合物も添加することができる。
【０１１３】
高分子量の化合物としては、例えば、長鎖アルキレン基などによって結合されたエポキシ基、オキセタン基、オキソラン基などのような環状エーテル基を有する分子量５０００以下の化合物、上述した置換基を側鎖に有するアクリル又はビニル化合物、カーボネート系化合物、低分子量のメラニン化合物、ビニルエーテル類やビニルカルバゾール類、スチレン誘導体、アルファ−メチルスチレン誘導体、ビニルアルコールとアクリル、メタクリルなどのエステル化合物をはじめとするビニルアルコールエステル類など、カチオン重合可能なビニル結合を有するモノマーおよびそのモノマー１種以上が重合したオリゴマーが挙げられる。
【０１１４】
溶媒には、上述した化合物に加えて、次のような化合物がさらに含有されていてもよい。例えば、ビニルアルコールの単独もしくは共重合体、カゼイン、セルロースのように酸反応性・脱水縮合性のＯＨ基、ＣＯＯＨ基、アセタール基等を有する分子量５０００以下の樹脂、同じく分子量５０００以下のポリカーボネート樹脂、ポリアミック酸、ポリアミノ酸もしくはアクリル酸と側鎖に酸重合性二重結合を有するビニル化合物との共重合体、ビニルアルコールと側鎖に酸重合性二重結合を有するビニル化合物との共重合体、およびメチロール化されたメラミン化合物などである。
【０１１５】
（その他、添加することのできる化合物）
本発明の感光性組成に、さらに塩基性添加剤や、分散剤、界面活性剤、ラジカル重合性モノマーや、ラジカル発生剤、酸重合性でない特殊な溶剤などを含むことが可能である。以下にその成分ごとに分類し詳述する。
【０１１６】
（塩基性化合物）
インクジェットインクは、インクジェット吐出の安定性が高いことが望まれるが、一般に、経時的粘度増加が高い傾向にあり、そのままでは短期間しか性能を維持することができない。そこで、塩基性化合物および塩基性を発現する化合物の少なくとも一方を、粘度安定化剤としてさらに含有することが望ましい。色成分としてカーボンブラックが用いられる場合、こうした粘度安定化剤の効果はさらに顕著に発揮される。さらに、かかる塩基性化合物は、同時に、記録装置のインクジェットヘッド内部や、インク配管の金属部分の酸からの腐食を著しく低減させる効果も同時に有するため、本発明の実施形態にかかるインクジェットインク全般に用いて好ましいものとなる。
【０１１７】
塩基性化合物としては、上述したような酸で重合する化合物中に溶解可能な任意の無機塩基および有機塩基を使用することができるが、その溶解性から有機塩基がより望ましい。有機塩基としては、アンモニアやアンモニウム化合物、置換または非置換アルキルアミン、置換または非置換の芳香族アミン、ピリジン、ピリミジン、イミダゾールなどのヘテロ環骨格を有する有機アミンが挙げられる。より具体的には、ｎ−ヘキシルアミン、ドデシルアミン、アニリン、ジメチルアニリン、ジフェニルアミン、トリフェニルアミン、ジアザビシクロオクタン、ジアザビシクロウンデカン、３−フェニルピリジン、４−フェニルピリジン、ルチジン、２，６−ジ−ｔ−ブチルピリジン、４−メチルベンゼンスルホニルヒドラジド、４，４’−オキシビス（ベンゼンスルホニルヒドラジド）、および１，３−ベンゼンジスルホニルヒドラジドのようなスルホニルヒドラジドなどが挙げられる。
【０１１８】
塩基性化合物としては、アンモニウム化合物も用いることができる。好ましいアンモニウム化合物は、下記一般式(２３)で示される第四級アンモニウム塩である。
【化３９】
2005154734.tif 000032
【０１１９】
（上記一般式（２３）中、Ｒa、Ｒb、Ｒc、およびＲdは、おのおのアルキル、シクロアルキル、アルキルアリールまたはアリール基を表わし、その中で１個またはそれ以上の脂肪族ＣＨ2基が酸素原子により置き換えられていてもよい。Ｘ3は塩基性陰イオンである。）
上記一般式(２３)で表される化合物としては、ＲaないしＲdが、おのおの、メチル、エチル、プロピル、イソプロピル、ブチル、ドデシル、フェニル、ベンジルであり、Ｘ3- が水酸イオン、−ＯＲはＣ1 〜Ｃ4 アルキル基本、-ＯＣＯＲ’（Ｒ’はアルキル、アリール、アルキルアリール）、ＯＣＯＯ- 、ＯＳＯＯ- で表わされるアニオンが好ましく用いられる。特に好ましくは、水酸化テトラメチルアンモニウム、および水酸化テトラブチルアンモニウムが挙げられる。これらの塩基性化合物は、１種あるいは２種以上を併用して用いることができる。
【０１２０】
本発明の粘度安定剤として用いられる塩基性化合物の塩基性度は、ビニルエーテル化合物単独もしくはオキセタン化合物と併用される場合、水溶液の状態での温度２５℃における塩基解離定数ｐＫｂが３以上の塩基性化合物が望ましく、逆にｐＫｂが７を越える化合物ではあまり効果がみられない。そのような条件を満たす化合物としては、例えば、脂肪族アミンおよび置換脂肪族アミン類が好適である。
【０１２１】
しかしながら、本発明のビニルエーテル化合物が、さらに同時にエポキシ化合物が含有される場合、イミダゾールをはじめとするあまりに強力な塩基性化合物を使用した場合には、例えば経時重合を生じたり、あるいは光酸発生剤の分解などの副反応を生じやすくなるおそれがある。一方、あまりに塩基性の低い化合物は、添加による粘度安定化の効果を十分に得ることが困難になる。例えば、水溶液の状態での温度２５℃における塩基解離定数ｐＫｂが４以上の塩基性化合物が望ましく、逆にｐＫｂが１１を越える化合物では殆ど効果がみられない。そのような条件を満たす化合物としては、例えば、ピリジン誘導体、アニリン誘導体、アミノナフタレン誘導体、その他の含窒素ヘテロ環化合物およびその誘導体が好適である。
【０１２２】
ピリジン誘導体としては、例えば、２−フルオロピリジン、３−フルオロピリジン、２−クロロピリジン、３−クロロピリジン、３−フェニルピリジン、２−ベンジルピリジン、２−ホルミルピリジン、２−（２′−ピリジル）ピリジン、３−アセチルピリジン、２−ブロモピリジン、３−ブロモピリジン、２−ヨードピリジン、３−ヨードピリジン、および２，６−ジ−ｔｅｒｔ−ブチルピリジン等を挙げることができる。
【０１２３】
アニリン誘導体としては、例えば、アニリン、４−（ｐ−アミノベンゾイル）アニリン、４−ベンジルアニリン、４−クロロ−Ｎ，Ｎ−ジメチルアニリン、３−５−ジブロモアニリン、２，４−ジクロロアニリン、Ｎ，Ｎ−ジメチルアニリン、Ｎ，Ｎ−ジメチル−３−ニトロアニリン、Ｎ−エチルアニリン、２−フルオロアニリン、３−フルオロアニリン、４−フルオロアニリン、２−ヨードアニリン、Ｎ−メチルアニリン、４−メチルチオアニリン、２−ブロモアニリン、３−ブロモアニリン、４−ブロモアニリン、４−ブロモ−Ｎ，Ｎ−ジメチルアニリン、２−クロロアニリン、３−クロロアニリン、４−クロロアニリン、３−クロロ−Ｎ，Ｎ−ジメチルアニリン、３−ニトロアニリン、４−ニトロアニリン、２−メトキシアニリン、３−メトキシアニリン、ジフェニルアミン、２−ビフェニルアミン、ｏ−トルイジン、ｍ−トルイジン、ｐ−トルイジン、３，３′−ジアミノジフェニルスルホン、４，４′−ジアミノジフェニルスルホン、および４，４′−ビス（４−アミノフェノキシ）ジフェニルスルホン等を挙げることができる。
【０１２４】
アミノナフタレン誘導体としては、例えば、１−アミノ−６−ヒドロキシナフタレン、１−ナフチルアミン、２−ナフチルアミン、ジエチルアミノナフタレン、および、Ｎ−メチル−１−ナフチルアミン等を挙げることができる。
【０１２５】
その他の窒素ヘテロ環化合物およびその誘導体としては、例えば、シノリン、３−アセチルピペリジン、ピラジン、２−メチルピラジン、メチルアミノピラジン、ピリダジン、２−アミノピリミジン、２−アミノ−４，６−ジメチルピリミジン、２−アミノ−５−ニトロピリミジン、２，４，６−トリアミノ−１，３，５−トリアジン、ピロール、ピラゾール、１−メチルピラゾール、１，２，４−トリアゾール、インダゾール、ベンゾトリアゾール、キナゾリン、キノリン、３−アミノキノリン、３−ブロモキノリン、８−カルボキシキノリン、３−ヒドロキシキノリン、６−メトキシキノリン、５−メチルキノリン、キノキサリン、チアゾール、２−アミノチアゾール、３，４−ジアザインドール、プリン、８−アザプリン、インドール、およびインドリジン等を挙げることができる。
【０１２６】
脂肪族アミンとその誘導体としては、下記一般式（２１）で表わされるアミン誘導体が挙げられる。
【化４０】
2005154734.tif 000033
【０１２７】
上記一般式（２１）中、Ｒ21、R22およびR23は同一であっても異なっていてもよく、少なくとも一つは置換または非置換のアルキル基であり、残りは水素原子、ヒドロキシル基、置換または非置換のアルキル基である。このような一般式（２１）で表わされるアミン化合物はオキセタンやビニルエーテル化合物と組み合わせて用いることが望ましい。
【０１２８】
また、上述した塩基性化合物が、下記一般式（２２）で表わされるアニオンと塩を形成し、かつアニオンの酸性度が低い場合には、化合物自体が弱い塩基としての作用を有する。したがって、前述と同様に用いることができる。
【化４１】
2005154734.tif 000034
【０１２９】
上記一般式（２２）中、Ａ-はスルフォネートアニオンまたはカルボキシルアニオンを有する化合物、Ｒ21ないしＲ24は同一であっても異なっていてもよく、置換または非置換の芳香族基、水素原子、ヒドロキシル基、置換または非置換の芳香族基、置換または非置換のアルキル基である。
【０１３０】
本発明の実施形態にかかるインクジェットインクは、露光後に加熱される場合があることから、塩基性化合物の揮発性は極力低いことが望ましい。具体的には、塩基性化合物の沸点は常温で１５０℃以上であることが好ましく、１８０℃以上であることがより好ましい。
【０１３１】
粘度安定化剤としての塩基性化合物または塩基性を発現する化合物は、光酸発生剤の総モル量に対して、１モル％以上３０モル％以下の割合でインクジェットインクに配合されることが望ましい。より好ましくは、２モル％以上１５モル％以下である。この範囲を逸脱すると、感度が著しく低下するかあるいは粘度の安定化効果がなくなる。
【０１３２】
光または放射線の照射により分解される感光性塩基性化合物を用いた場合には、塩基添加に伴なう感度の低下を低減することができるため望ましいものとなる。
【０１３３】
感光性塩基性化合物としては、スルホニウム化合物、ヨードニウム化合物を好適に用いることができる。例えばスルホニウム化合物としては、下記一般式（ＳＳ１）〜（ＳＳ４）で示される化合物が例示される。
【化４２】
2005154734.tif 000035
【０１３４】
（式中、Ｒ31、Ｒ32、およびＲ33は、それぞれアルキル基、アリール基、ヘテロアリール基、あるいはアルキル基、アルキルアリール基、ハロゲン原子、アルコキシ基、フェノキシ基、チオフェノール基、フェニルスルホニル基またはフェニルスルフェニル基により置換されたアリール基であり、Ｙは、ＣＨ2、ＯまたはＳである。Ｒ34、Ｒ35、Ｒ36、およびＲ37は、おのおのアルキル基、アルコキシ基、またはハロゲン原子であり、Ｘ1-は、塩基性陰イオンを表わす。）
Ｒ31、Ｒ32、およびＲ33としては、好ましくは、メチル基、エチル基、プロピル基、イソプロピル基、ブチル基、フェニル基、ビフェニル基、トリル基、キシリル基、クロロフェニル基、ブロモフェニル基、メトキシフェニル基、エトキシフェニル基、プロピルオキシフェニル基、ブチルオキシフェニル基、ｔｅｒｔ−ブチルオキシフェニル基、フェノキシフェニル基、チオフェノキシフェニル基、フェノキシフェニル基、チオフェノキシフェニル基、およびフェニルスルホニルフェニル基が挙げられる。
【０１３５】
Ｒ34、Ｒ35、Ｒ36、およびＲ37としては、好ましくはアルキル基、メトキシ基、エトキシ基、塩素原子または臭素原子が挙げられる。
【０１３６】
Ｘ1-としては、水酸イオン、-ＯＲはＣ1〜Ｃ4アルキル基本、-ＯＣＯＲ’（Ｒ’はアルキル基、アリール基またはアルキルアリール基）、ＯＣＯＯ- 、ＯＳＯＯ- で表されるアニオンが挙げられる。
【０１３７】
ヨードニウム化合物としては、下記一般式（ＩＳ１）〜（ＩＳ４）で示される化合物が好ましい。
【化４３】
2005154734.tif 000036
【０１３８】
上記一般式中、Ｒ38、Ｒ39は、おのおのアルキル基、アリール基、ヘテロアリール基、あるいはアルキル基、アリール基、ハロゲン原子、アルコキシ基、フェノキシ基、チオフェノール基、フェニルスルホニル基またはフェニルスルフェニル基によりモノ、ジまたはトリ置換されたアリール基である。ＹはＣＨ2、ＯまたはＳであり、Ｒ40、Ｒ41、Ｒ42、Ｒ43は、おのおのアルキル基、アルコキシ基またはハロゲン原子であり、ｎは５または６であり、Ｘ2-は、塩基性陰イオンである。
【０１３９】
Ｒ38、Ｒ39としては、好ましくは、メチル基、エチル基、プロピル基、イソプロピル基、ブチル基、フェニル基、ビフェニル基、トリル基、キシリル基、クロロフェニル基、ブロモフェニル基、メトキシフェニル基、エトキシフェニル基、プロピルオキシフェニル基、ブチルオキシフェニル基、ｔｅｒｔ−ブチルオキシフェニル基、フェノキシフェニル基、チオフェノキシフェニル基、フェノキシフェニル基、チオフェノキシフェニル基、およびフェニルスルホニルフェニル基が挙げられる。
【０１４０】
Ｒ40、Ｒ41、Ｒ42、およびＲ43としては、好ましくはアルキル基、メトキシ基、エトキシ基、塩素原子または臭素原子が挙げられる。
【０１４１】
Ｘ2-としては、好ましくは水酸イオン、-ＯＲはＣ1〜Ｃ4アルキル基本、-ＯＣＯＲ’（Ｒ’はアルキル基、アリール基、アルキルアリール基）、ＯＣＯＯ-、ＯＳＯＯ-で表わされるアニオンが挙げられる。
【０１４２】
スルホニウム化合物、ヨードニウム化合物として特に好ましいものとしては、例えば、トリフェニルスルフォニウムアセテート、水酸化トリフェニルスルホニウム、トリフェニルスルホニウムフェノレート、水酸化トリス−（４−メチルフェニル）スルホニウム、トリス−（４−メチルフェニル）スルホニウムアセテート、トリス−（４−メチルフェニル）スルホニウムフェノレート、水酸化ジフェニルヨードニウム、ジフェニルヨードニウムアセテート、ジフェニルヨードニウムフェノレート、水酸化ビス−（４−ｔ−ブチルフェニル）ヨードニウム、ビス−（４−ｔ−ブチルフェニル）ヨードニウムアセテート、ビス−（４−ｔ−ブチルフェニル）ヨードニウムフェノレート、チオフェニル置換されたトリフェニルスルフォニウムアセテートや、チオフェニル置換されたトリフェニルスルフォニウムヒドロキサイドなどが挙げられる。
【０１４３】
上述の塩基性化合物に加えて、他の塩基性化合物を添加することもできる。また、光酸発生剤としてオニウム塩が使用される場合は、光酸発生剤と塩基性化合物とが同種の化合物であることが好ましい。例えば、両者がスルホニウム系化合物やヨードニウム系化合物の場合には、感度、保存安定性の点で優れた効果を得ることができる。
【０１４４】
さらに、本来は塩基性でない化合物が経時的に分解して塩基性化合物が生成される場合も、徐々に発生される酸を中和することができるため望ましいものとなる。このような化合物としては、熱で塩基を発生する化合物を使用することができる。例えば、ＮＢＣ−１０１（商品名：みどり化学株式会社製）、α，α−ジメチル−３，５−ジメトキシベンジルカルバメートなどのカルバメート化合物などを例示することができる。
【０１４５】
また、下記一般式（ＴＢＧ１）〜（ＴＢＧ８）で表わされる化合物も好適に用いることができる。
【化４４】
2005154734.tif 000037
【０１４６】
【化４５】
2005154734.tif 000038
【０１４７】
上記化学式中、Ｒ51 、Ｒ52 およびＲ54 は、互いに独立して、水素原子、炭素原子数１〜２０の直鎖状もしくは分岐状のアルキル基、あるいは、炭素原子数３〜２０の環状のアルキル基である。Ｒ51とＲ52 、Ｒ51とＲ54およびＲ52とＲ54は、それぞれ互いに結合して環構造を形成してもよい。Ｒ53は、炭素原子数１〜４の直鎖状または分岐状のアルキル基であり、Ｒ55は、水素原子、炭素原子数１〜２０の直鎖状もしくは分岐状のアルキル基、炭素原子数３〜２０の環状のアルキル基、または、炭素原子数６〜２０のアリール基であり、Ｍは、ヨードニウムまたはスルホニウムを示し、ｊは２〜１０の整数を示し、ｋは１から３の整数を示す。
【０１４８】
Ｒ51、Ｒ52、Ｒ54、およびＲ55として導入される炭素原子数１〜２０の直鎖状もしくは分岐状のアルキル基としては、例えば、メチル基、エチル基、ｎ−プロピル基、ｉｓｏ−プロピル基、ｎ−ブチル基、ｔｅｒｔ−ブチル基、およびｎ−ドデシル基等が挙げられる。炭素原子数３〜２０の環状のアルキル基としては、例えば、シクロプロピル基、シクロブチル基、シクロペンチル基、シクロヘキシル基、シクロヘプチル基、シクロオクチル基、およびシクロドデシル基等が挙げられる。炭素原子数６〜２０のアリール基としては、例えば、フェニル基、ナフチル基、およびピレニル基等が挙げられる。また、形成される環構造としては、例えば、ピペリジノ基、ピロリジノ基、プロピレンイミノ基、およびアセチジノ基等が挙げられる。
【０１４９】
Ｒ53として導入される炭素原子数１〜４の直鎖状または分岐状のアルキル基としては、例えば、メチル基、エチル基、ｎ−プロピル基、ｉｓｏ−プロピル基、ｎ−ブチル基、およびｔｅｒｔ−ブチル基等が挙げられる。
【０１５０】
（分散剤、界面活性剤など）
本発明の実施形態にかかるインクジェットインクは、顔料などの分散性を高めるために、少量のノニオン系またはイオン系界面活性剤や帯電剤のような分散剤をさらに含有することができる。同様な性質を有するアクリルやビニルアルコールのような高分子系分散剤もまた、好適に使用される。ただし、分散剤としてカチオン系分散剤を使用する場合には、酸性度がカルボン酸より低い化合物を選択することが望ましい。カチオン系分散剤のなかには、インクの硬化暗反応を促進するものもあるからである。また、強い塩基性を有する分散剤や色素なども、インクの感度を低下させるのみならず、同様に硬化暗反応を促進することがある。したがって、こうした分散剤としては、中性に近いものやノニオン系の化合物を用いることが望まれる。
【０１５１】
（ラジカル重合性モノマーなど）
被印刷面が強い塩基性である場合、あるいは顔料や被印刷面が酸によって影響を受け易い場合には、適切なラジカル重合性化合物を配合することによって、その影響を低減することができる。ラジカル重合性化合物としては、例えば、アクリルまたはメタクリル系モノマー、スチレン系モノマー、あるいはそれらのビニル系の重合性基を複数有する化合物などを使用することができる。
【０１５２】
ビニルエーテル化合物は、アクリル系モノマーと組み合わせて、さらには単独でもラジカル重合可能である。同様に、ダイセル化学製ＣＥＬ２０００、グリシジルメタクリレート、ビニルアルコールとアクリル、メタクリルなどのエステル化合物のように、カチオン重合性とラジカル重合性との双方の特性を有する化合物をさらに添加した場合には、ラジカル重合性およびカチオン重合性の利点を得ることができる。この場合、商品名イルガキュアーで知られるミヒラーケトンやベンゾフェノンのような光ラジカル重合開始剤、およびビスアジドのような光架橋型ラジカル発生剤を同時に含有させることができる。こうした手法は、硬化後のインク層により高い耐薬品性を付与させたい場合にも、適用することができる。
【０１５３】
（その他の溶剤など）
本実施形態にかかるインクジェットインクは、通常、水または有機溶剤のような揮発成分を極力含まないように調製することが望まれる。しかしながら、例えば、メチルエチルケトン、プロピレングリコール系溶媒、乳酸エチル、キシレンのように原材料の調製時に使用する有機溶剤は、不可避的に混入していてもよい。また、例えば排気機構や溶媒回収機構を設けた場合には、所望の印刷物を得る目的などで、少量の有機溶媒を含有させてもよい。この場合、安全性の観点からは、水、エタノールやプロパノ−ル類のようなアルコール類、アイソパーやテルペンのような石油成分を使用することが望ましい。
【０１５４】
以上、各成分毎に例を挙げ、本発明を詳述してきたが、次に、インクジェットインクとして共通に要求される特性などについて説明する。
【０１５５】
上述したような酸重合性化合物に含まれる脂環式骨格がテルペノイド骨格を有している場合には、インクジェットインクまたは硬化後のインク層の人体や環境に対する安全性が向上するので好ましい。例えば、ビニルエーテルの場合、ミルセン、オシメン、ゲラニオール、ネロール、リナロール、シトロレノール、シトラール、メンテン、リモネン、ジペンテン、テルピノレン、テルピネン、フェランドレン、シルベストレン、ピペリトール、テルピネオール、テルピネオール、メンテンモノオール、イソプレゴール、ペラリアルデヒド、ピペリトン、ジヒドロカルボン、カルボン、ピノール、アスカリドール、ザビネン、カレン、ピメン、ボルネン、フェンケン、カンフェン、カルベオール、セスキテルペン類、ジテルペン類、トリテルペン類などの誘導体で、上述した骨格を有するアルコールの水素原子をビニル基で置換させたようなビニルエーテル化合物が挙げられる。
【０１５６】
あるいは、上述したような骨格を有するアルコールを、オキセタン骨格を有するアルコールと脱水縮合してエーテル結合させた脂環オキセタン化合物なども好ましい。一方、天然に多く存在するノルボルネン骨格を有するビニルエーテル化合物、エポキシ化合物、オキセタン化合物は、コストの面で良好であるため、これも好適に用いることが可能である。
【０１５７】
本発明の実施形態にかかるインクジェットインクは、加熱を必要とする感光性インクであるため、安全性や臭気の観点からインクの揮発性は低いことが望まれる。具体的には、露光後８０℃における揮発速度が、０．２ｍｇ／ｃｍ2・ｍｉｎ以下であることが望ましい。ここでの揮発量は、例えば開口面積１０ｃｍ2の容器を加熱した場合、毎分あたりの揮発量（ｍｇ）を示す。この値は、容器の開口に依存するが、通常６ｃｍ直径のシャーレに４ｇのインクを収容して常圧下、加熱した際の値と定義している。揮発速度が大きすぎる場合には、安全性が損なわれるとともに臭気の問題が著しいものとなる。一方、揮発性が著しく乏しい、例えば０．００００１ｍｇ／ｃｍ2・ｍｉｎ以下のインクでは、通常は粘度が高くなりすぎて、インクジェット吐出が困難となる場合が多い。
【０１５８】
すでに説明したように、本発明の実施形態にかかるインクジェットインクは、少なくとも常温で３０ｍＰａ・ｓｅｃの流動性を有していることが望まれる。こうした性能を達成するため、上述してきたようなビニルエーテル化合物を含むｎ種の酸重合性化合物が混合して含有される場合、下記数式（Ａ）式で表わされるηtが３（ｍＰａ・ｓｅｃ）以上３０（ｍＰａ・ｓｅｃ）以下であることが好ましく、５（ｍＰａ・ｓｅｃ）以上２５（ｍＰａ・ｓｅｃ）以下の範囲内の組成であることがより望ましい。
【数１】
2005154734.tif 000039
【０１５９】
（上記数式（Ａ）中、χ1，χ2，χ3，・・・，χnは、各成分の重量組成比率であり、η1，η2，η3・・・，ηnは、各成分単独の常温常圧での粘度である。）
この範囲を逸脱すると、インクの吐出が著しく困難になるか、吐出の乱れによる像の乱れが生じやすい。さらに、かかる値が、常温で１２ｍＰａ・ｓｅｃ以下である場合、ヘッドを加熱することなく、インクジェット吐出が可能であるため、インクの保存性や、ヘッドからの揮発が低減されうるため、より好ましいものとなる。
【０１６０】
また、本発明の実施形態にかかるインクジェットインクは、溶媒の一部として、溶解度パラメーターが（１９ＭＰａ1/2）以上であるエポキシ化合物またはオキセタン化合物を含有してもよい。こうした化合物が含有されることによって、インクの溶解性に関係する特性を制御することができ、インクジェットインクの安定性をよりいっそう高めることができる。例えば、光酸発生剤の溶解性を高めたり、色材としての顔料等の分散性を高めるといった効果が得られる。さらに、インクの表面物性を向上させることもできる。表面張力のようなインク吐出動作に影響を及ぼす条件で、表面張力が適当でない場合には、界面活性剤などを添加して、表面張力値を調整する必要があった。所定の溶解度パラメーターの化合物を配合することによって、界面活性剤の添加は不要となる。
【０１６１】
ビニルエーテル化合物は、溶解度パラメーターが（１９ＭＰａ1/2）以上の酸重合性化合物に容易に溶解し、インクジェット吐出動作が安定して行なえる範囲内で任意に溶解度パラメーターを設定することができる。溶解度パラメーターは、蒸発熱、表面張力、溶解度パラメーターが既知の物質への溶解度などから求めることができる。かかるエポキシ化合物またはオキセタン化合物としては、例えばＣ３０００（リモネンジオキサイド，ダイセル化学社製）や、ＯＸＴ２２１（ジ［１−エチル（３−オキセタニル）］メチルエーテル、東亜合成社製）、ポリエチレンオキシド骨格を有し、末端にオキセタン基を有する化合物などを挙げられる。
【０１６２】
上述したように、本発明の実施形態にかかるインクジェットインクは、その像形成能力を化学増幅機構に依存している。すなわち、露光によって光酸発生剤から酸が発生し、この酸が加熱によって拡散して架橋反応の触媒として機能する。このため、このインクジェットインクでは、著しい塩基性イオンの存在は感度低下の要因となる。したがって、インクジェットインクの調製過程はもちろん、構成成分のそれぞれの製造過程でも大量の塩基性イオンが混入しないよう留意することが望ましい。
【０１６３】
先に説明したように、本発明の実施形態にかかるインクジェットインクで使用される顔料は、発色・着色性に加え、磁性、蛍光性、導電性、誘電性、電磁波発熱性等のような他の性質をさらに示すものであってもよい。そのような顔料を含有したインクジェットインクを使用した場合には、様々な機能を印刷物に付与することが可能である。以下、その例を幾つか示す。
【０１６４】
まず最初に、インクジェットインクが磁性を有する顔料を含有する場合について説明する。  
まず、顔料として磁性を有する粉体を含有したインクジェットインクを調製する。このインクジェットインクは、例えば、鉄、コバルト、ニッケル、およびそれらの合金や酸化物などの磁性粉と、光酸発生剤と、分散性を向上させるための高分子化合物または高分子粉体などとともに上述した溶媒中へ添加することによって、得ることができる。
【０１６５】
次に、このインクジェットインクを記録媒体上に吐出して、バーコードパターンのようなパターンを描く。インク吐出後、速やかにインク層に紫外線のような光を照射する。この際の照射量は、インクジェットインク中の顔料の含有量やその感光性などに応じて設定することができ、通常は数百ｍＪ乃至千数百ｍＪ程度である。光照射直後の状態でもインク層の粘着性や流動性は失われるが、ストッカー内で常温乃至６０℃に維持することによって、インク層を完全に硬化させることができる。このようにして硬化したインク層は磁性を有しているため、磁気ヘッドなどの磁性検出機構により、画像情報以外の二次情報を読み取ることが可能となる。
【０１６６】
次いで、インクジェットインクが導電性顔料を含んでいる場合について説明する。  
まず、顔料として導電性を有する粉体を含有したインクジェットインクを調製する。このインクジェットインクは、例えば、銀、金、銅、アルミニウム、炭素、ニッケル、鉄、コバルト、鉛、錫、アンチモン、それらの任意の組み合わせの合金粉末、およびそれらと有機物との複合体などのような導電性顔料と、光酸発生剤と、分散性を向上させるための高分子または高分子粉体などとともに上述した溶媒中へ添加することにより得られる。最終的に得られるインク層中の樹脂含量を低減して導電性を高める目的で、インクジェットインク中の重合性化合物の含量を低減するとともに、インクジェットインクに有機溶剤を添加してもよい。
【０１６７】
このインクジェットインクを絶縁基板のような記録媒体上に吐出して、配線パターンのようなパターンを描く。インク吐出後、速やかにインク層に紫外線のような光を照射する。この際の照射量は、インクジェットインク中の顔料の含量やその感光性などに応じて設定することができ、通常は数百ｍＪ乃至千数百ｍＪ程度である。光照射直後の状態でもインク層の粘着性や流動性は失われるが、ストッカー内で常温乃至６０℃に維持することにより、インク層を完全に硬化させることができる。インク層に熱および圧力を加えた場合には、導電性をよりいっそう高めることができる。さらに、導電性顔料として比較的低融点の合金粉末を使用した場合には、その流動温度までインク層を加熱して導電パターンを得ることができる。こうして得られる印刷パターンは導電性を有しているため、回路パターンや抵抗パターンとして使用することが可能である。
【０１６８】
さらに、バリウム鉛、ビスマス、イリジウム、ルテニウム、タンタル、白金、チタン、ストロンチウム、クロムなどの合金やその酸化物、セラミック粉末のような誘電体粉末を顔料として含有したインクジェットインクを使用した場合には、キャパシタやインダクタの誘電体層を形成することも可能である。この場合、パターン形成後に焼成することによって、その特性を向上させることができる場合がある。また、酸化チタン粉末のように光触媒機能や殺菌能力を有する顔料を含有したインクジェットインクを使用した場合には、そのような機能を有する印刷パターンを形成することも可能である。電磁波発熱性粉体としては、例えば電磁波発熱性セラミックスやシリコン樹脂が例示され、電磁波により、印字部分を選択的に加熱するなどの用途に用いることができる。かかる粉体は、本発明の実施形態にかかるインクジェットインク全般の電磁波加熱性を向上することに用いることが可能である。
【０１６９】
さらに、本実施形態で説明した技術を適宜利用することにより、重ね印刷や比較的厚みのある印刷パターンを形成することも可能となる。すなわち、記録媒体の所定の領域内でインクジェットインクの吐出と、それにより得られるインク層の硬化とを複数回繰り返すことによって、印刷の部分訂正や触覚的な画像認識が可能な浮き上がり部分を有する画像を形成することができる。例えば、点字のようなハンデキャップ者向けの印刷パターン、等高線に対応して厚さを変化させた地形図のような印刷パターン、さらには数１０μｍ以上の厚さを有するデバイスの一部などを形成することも可能である。
【０１７０】
本発明の実施形態にかかるインクジェットインクは、例えば図１に示すようなインクジェット記録装置に適用することができる。図示するインクジェット記録装置１は、記録媒体２を搬送する搬送機構３を備えている。搬送機構３の移動方向に沿って上流側から下流側には、インクジェット式の記録ヘッド４、光源５、および加熱手段としてのヒーター６が順次配置されている。
【０１７１】
記録媒体（あるいは、被印刷物）２は、印刷可能な媒体であれば特に限定されるものではない。記録媒体２としては、例えば、紙、ＯＨＰシート、樹脂フィルム、不織布、多孔質膜、プラスチック板、回路基板、および金属基板などを使用することができる。
【０１７２】
搬送機構３は、例えば、記録媒体２が記録ヘッド４、光源５、およびヒーター６の正面を順次通過するように媒体２を搬送する。ここでは、搬送機構３は、記録媒体２を、図中、右側から左側へ向けて搬送する。搬送機構３は、例えば、記録媒体２を移動させるベルトおよび／またはローラと、それを駆動する駆動機構とによって構成することができる。また、搬送機構３には、記録媒体２の移動を補助するガイド部材などをさらに設けてもよい。
【０１７３】
記録ヘッド４は、画像信号に対応して記録媒体２上にインクジェットインクを吐出し、インク層を形成する。記録ヘッド４としては、例えば、キャリッジに搭載されたシリアル走査型ヘッドや、記録媒体２の幅以上の幅を有するライン走査型ヘッドを使用することができる。高速印刷の観点では、通常、後者のほうが前者に比べて有利である。記録ヘッド４からインクジェットインクを吐出する方法に特に制限はない。例えば、発熱体の熱により発生する蒸気の圧力を利用してインク滴を飛翔させることができる。あるいは、圧電素子によって発生する機械的な圧力パルスを利用してインク滴を飛翔させてもよい。
【０１７４】
光源５は、記録媒体２上のインク層に光を照射して、インク層中に酸を発生させる。光源５としては、例えば、低、中、高圧水銀ランプのような水銀ランプ、タングステンランプ、アーク灯、エキシマランプ、エキシマレーザ、半導体レーザ、ＹＡＧレーザ、レーザと非線形光学結晶とを組み合わせたレーザシステム、高周波誘起紫外線発生装置、電子線照射装置、Ｘ線照射装置などを使用することができる。なかでも、システムを簡便化できるため、高周波誘起紫外線発生装置、高・低圧水銀ランプや半導体レーザなどを使用することが望ましい。また、光源５に集光用ミラーや走引光学系を設けてもよい。
【０１７５】
ヒーター６は、記録媒体２上のインク層を加熱して、酸を触媒とした架橋反応を促進する。本発明の実施形態にかかるインクジェットインクは、必ずしも露光後加熱を行なわなくても硬化させることができるが、より迅速な硬化のためには加熱を行なうことが望まれる。ヒーターとしては、例えば、赤外ランプ、発熱体を内蔵したローラ（熱ローラ）、温風または熱風を吹き出すブロワなどを使用することができる。
【０１７６】
こうした装置１を用いて、例えば以下のような方法により記録媒体に印刷を行なうことができる。
【０１７７】
まず、搬送機構３により記録媒体２を、図中、右側から左側へ向けて搬送する。記録媒体２の搬送速度は、例えば、０．１ｍ／ｍｉｎ乃至数１００ｍ／ｍｉｎの範囲内とすることができる。
【０１７８】
記録媒体２が記録ヘッド４の正面まで搬送されると、記録ヘッド４は画像信号に対応して上記のインクジェットインクを吐出する。これにより、記録媒体２上にインク層が形成される。
【０１７９】
インク層が形成された記録媒体２は、光源５の正面へと搬送される。記録媒体２が光源５の正面を通過する際、光源５は記録媒体２上に形成したインク層に向けて光を照射して、インク層中に酸を発生させる。なお、インク層表面の位置における照射光強度は、使用する光源の波長などに応じて異なるが、通常、数ｍＷ／ｃｍ2乃至１ＫＷ／ｃｍ2の範囲内である。インク層への露光量は、インクジェットインクの感度や被印刷面の移動速度（記録媒体２の搬送速度）などに応じて適宜設定することができる。
【０１８０】
続いて、記録媒体２は、ヒーター６内あるいはその近傍へ搬送される。記録媒体２がヒーター６内あるいはその近傍を通過する際、ヒーター６は記録媒体２上に形成されたインク層を加熱して、インク層中での架橋反応を促進する。なお、図１に示す装置１においては、通常、ヒーター６による加熱時間は数秒乃至数１０秒程度と比較的短い。したがって、ヒーター６によりインク層の硬化をほぼ完全に進行させる場合は、最高到達温度が例えば２００℃程度以下、望ましくは８０℃乃至２００℃あるいは６０℃乃至１８０℃程度の比較的高い温度となるように加熱を行なう。
【０１８１】
その後、記録媒体２は図示しないストッカー（あるいは、容器）内へと搬送される。これによって、印刷が完了する。
【０１８２】
インク層を加熱するための加熱手段は、図１に示したように光源の下流に配置されたヒーター６に限定されるものではない。例えば、インク層への露光の際、被印刷面を損なわない程度に光源５を記録媒体２に近づけることによって、光源５を熱源としても利用することができる。コールドミラーのような除熱機構を光源に設けないことによって、同様に光源を熱源として利用してもよい。数百ワットの高出力バルブの場合には、冷却機構を同時に有しているので、その排熱機構の一部を変更して、意図的にその熱を紙面に還元する機構を設ける。これによって、光源から発生する熱によりインク層を加熱することができる。
【０１８３】
より具体的には、光源を冷却した気流を紙面や搬送／保持機構内に再導入して、加熱に用いる機構を有する百ｗ以上の出力の光源がそれに該当する。光源の熱の還元による記録媒体の到達温度は、上述したヒーターによる加熱と同程度の効果が得られる温度とすればよい。好ましい温度は、加熱される時間に依存して変化するが、通常少なくとも６０℃以上、より好ましくは８０℃から１００℃である。また、露光速度が数ｍ／秒と高速な場合には、瞬間的に加熱されるために１８０℃程度の高温としてもよい。
【０１８４】
光源５として、例えば可視光に加えて赤外光を発生し得るものを使用した場合には、光照射と同時に加熱を行なうことができる。この場合には、硬化を促進させることができるので好ましい。
【０１８５】
インク層に光を照射すると、光源５から発生する熱によってインク層が加熱されるため、加熱手段は、ヒーター６のように必ずしも独立した部材として設ける必要はない。しかしながら、光源５からの熱のみで常温で放置してインク層を完全に硬化させるには長時間を要する。したがって、常温放置は、完全硬化までに充分に長い時間を確保できる用途に適用することが望まれる。例えば、翌日に配布される新聞公告のような印刷物は、硬化までに要する時間を一昼夜程度と長く確保することができるので、常温放置でも完全硬化させることができる。
【０１８６】
本発明の実施形態にかかるインクジェットインクは、図２に示すインクジェット記録装置に適用することもできる。図示するインクジェット記録装置１は、ヒーターがストッカー７に内蔵されている以外は図１に示すインクジェット記録装置１とほぼ同様の構造を有している。
【０１８７】
ストッカー７は、露光を終えた複数の記録媒体２を収容可能である。ストッカー７は、露光後の記録媒体２を、例えば４０℃程度以上の温度、望ましくは５０℃乃至１２０℃程度の温度、より望ましくは６０℃乃至１００℃程度または５０℃乃至８０℃程度の温度に所定の時間保持することができる。
【０１８８】
図１に示したような構成の装置１では、記録媒体２の搬送経路の途中にヒーター６が配置されているため、個々の記録媒体２を長時間加熱することは容易ではない。これに対して、図２に示す記録装置１では、ヒーターはストッカー７に内蔵されているため、個々の記録媒体２を長時間加熱することが可能である。しかも、複数の記録媒体２をストッカー７内で纏めて加熱することができることから、消費電力の観点でも有利である。さらに、個々の記録媒体２を長時間加熱可能である場合には、次のような利点もある。
【０１８９】
すなわち、使用する記録媒体２とインクジェットインクとの組み合わせによっては、高温で短時間加熱することにより再流動化が進んで、画質が低下することがある。こうした画質の低下は、高温下での再流動化に起因しているので、インク層の加熱を比較的低い温度で長時間行なうことによって防止することができる。例えば、露光後の記録媒体２を、ストッカー７内で５０℃乃至８０℃程度に数分以上保持しておくことによって、画質の低下を生ずることなくインク層をほぼ完全に硬化させることができる。
【０１９０】
ストッカー７には、所定の時間にわたり加熱状態に保持した記録媒体２を順次排出する排出機構を設けることが望ましい。加熱保持時間は、使用するインクジェットインクや加熱温度などに応じて設定することができる。例えば、加熱温度を５０℃乃至１００℃とする場合には、加熱保持時間を０．５分乃至１０分程度とすることができ、ヒーターによる加熱を行なわない場合には、加熱保持時間を数時間程度とすることができる。
【０１９１】
ストッカー７の上流側に、図１に示したようなヒーター６をさらに配置してもよい。記録媒体２がストッカー７内へ送られるまでにインク層の硬化が十分に進行していない場合には、記録媒体２同士がストッカー７内で接触することにより画像の乱れを生じることがある。予めヒーター６により加熱しておくことによって、ストッカー７内に収容される前に個々の記録媒体２を加熱することができるため、そのような画像の乱れがより生じ難くなる。
【０１９２】
上述したように、本発明の実施形態にかかるインクジェットインクを用いた場合には、被印刷面に吐出した後に光照射、および必要に応じて加熱を行なうことによって、インク層を速やかに非流動化することができる。すなわち、大規模な露光システムを必要とすることなく、高品質な印刷物を得ることが可能となる。なお、得られる非流動性の膜は熱可塑性（熱による再流動性であって、性質持続時間は短時間であってもかまわない）を示すものであることが望ましい。
【０１９３】
また、このようなインクジェットインクでは、ラジカル重合を利用した従来のインクジェットインクとは異なり、発癌性のラジカル発生剤や皮膚刺激や臭気が大きなラジカル重合性モノマーを使用する必要がない。そのため、本実施形態にかかるインクジェットインクは取り扱いが容易である。
【０１９４】
さらに、本発明の実施形態にかかるインクジェットインクにおいては、典型的には、溶媒のほぼ全体が酸重合性の化合物で構成される。こうした重合性化合物の溶媒全体に対する割合が十分に高ければ、印刷時に有機溶剤が揮発することは殆どない。したがって、有機溶剤の揮発に起因した雰囲気汚染の問題を防止することができ、排気設備や溶剤回収機構などは、何等必要とされない。
【０１９５】
本発明の実施形態にかかるインクジェットインクは、有機溶剤を使用する必要がなく且つインク層を速やかに非流動化できることから、性質が異なる様々な被印刷面に対しても、滲みなどをほとんど生じることなく容易に画像を定着させることが可能となる。しかも、インク層の乾燥に伴なう被印刷面の劣化は生じ難い。さらに、色成分としての顔料を高濃度で含有することができるので、本発明の実施形態にかかるインクジェットインクを用いることによって、鮮明でかつ耐候性に優れた印刷パターンを形成することが可能となった。
【０１９６】
以下、具体例を示して本発明をさらに詳細に説明する。  
なお、以下の記載でのビニルエーテル化合物とは、一般式(1)で表される化合物と同意である。
【０１９７】
まず、酸重合性化合物として、下記化学式で表わされるビニルエーテル化合物を用意した。
【化４６】
2005154734.tif 000040
【０１９８】
【化４７】
2005154734.tif 000041
【０１９９】
【化４８】
2005154734.tif 000042
【０２００】
こうしたビニルエーテル化合物を下記表１および２に示す処方で用いて、溶媒Ａ１〜Ａ１３、Ｂ１〜Ｂ１８、Ｃ１〜Ｃ６、Ｄ１を得た。
【表１】
2005154734.tif 000043
【０２０１】
【表２】
2005154734.tif 000044
【０２０２】
なお、上記表中のビニルエーテルは、以下の化合物である。  
ＨＱＤＶ：ｐ−ビニロキシベンゼン
４ＣＨＤＶ：１，４−シクロヘキサンジオールジビニルエーテル
１，３ＣＨＤＶＥ：１，３−シクロヘキサンジオールジビニルエーテル
ＩＢＶＥ：イソボルネオールビニルエーテル
ＣＨＭＶＥ：１，４−シクロヘキサンジメタノールビニルエーテル
ＴＢＰ−ＶＥ：１−ｔｅｒｔブチル−４−ビニロキシベンゼン
Ｍ−ＣＨＤＶ：２−メトキシ−１，４−シクロヘキサンジオールジビニルエーテル
ＭＥＤＶＥ：メトキシ−ビニロキシ−シクロヘキサンメタノールビニルエーテル
Ｍ−ＮＢＤＶ：メトキシノルボルナンジビニルエーテル
ＩＳＢ−ＤＶＥ：イソソルバイドジビニルエーテル
ＯＮＢ−ＤＶＥ：ヒドロキシメチル−ヒドロキシオキサノルボルナンジオールジビニルエーテル
ＯＣＮ−ＤＶＥ：オキサビシクロノナンジビニルエーテル
ＮＢＤＶ：ノルボルナンジビニルエーテル
ＴＢＭＰ−ＩＰ：ｔ−ブチルベンジルアルコールイソプロペニル
ＣＨＭ−ＩＰ：シクロヘキサンメタノールイソプロペニル
ＤＯＭ−ＩＰ：ジオキソランメタノールイソプロペニル
ＮＢＭ−ＩＰ：ノルボルナンメタノールイソプロペニル
ＤＣＰＶＥ：ＤＣＰジメタノールジビニルエーテル
上記表１中、ＳＲ−ＮＰＧは、ネオペンタン骨格を有するジグリシジルエーテル化合物（阪本薬品工業製）であり、ＯＸＴ２２１は、オキセタン化合物（東亞合成製）であり、Ｃ３０００は、リモネンジオキサイド（ダイセル化学社製）であり、ＤＥＧＶは、ジエチレングリコールモノビニルエーテル（丸善石油化学製）である。
【０２０３】
溶媒Ａ１ないしＡ１３のそれぞれに対して、顔料としてのカーボンブラック（５重量％）、および光酸発生剤としてのＵＶＡＣＵＲＥ１５９１（８重量％）を添加し、ペイントシェーカで一昼夜分散処理した。分散処理後の混合物を、５μｍのＰＴＦＥフィルタで濾過することによって、インクジェットインク（Ｎｏ．１〜１３）を得た。
【０２０４】
なお、カーボンブラックは、アクリル樹脂系分散剤と予め混練してミルベースとしておき、２００ｐｐｍのノニオン系界面活性剤（住友３Ｍ社製）および市販の分散剤（味の素ファインテクノ製、製品名アジスパー）を添加して、Ｎｏ．１〜１３のインクジェットインクが得られた。これらは、いずれも酸重合性化合物のうち４０重量部以上が環状骨格を有するビニルエーテル化合物であるので、本発明の実施形態にかかるインクジェットインクである。また、Ｎｏ．１〜１３のインクと同様にしてＮｏ．３４〜５８のインクを作成した。
【０２０５】
比較のために、光ラジカル発生型のインクジェットインクを調製した。まず、イソボルニルアクリレート（ＩＢＡ）５０重量部と、トリプロピレングリコールジアクリレート（ＴＰＧＤＡ）２５重量部と、トリメチロールプロパンエトキシレートトリアクリレート（ＴＭＰＥＴＡ）２５重量部とを混合して、溶媒を調製した。この溶媒に、重量部のイルガキュアー（ＮＯ．２９５９、長瀬産業）、５重量部のカーボン黒顔料、微量のアクリル系分散剤、および界面活性剤を添加した。得られた混合物にホモジナイザで５時間にわたって分散処理を施した後、５μｍのＰＴＦＥフィルタで濾過した。こうして得られた光ラジカル発生型のインクジェットインクを、Ｎｏ．１４のインクジェットインクとした。
【０２０６】
さらに、非環状骨格のビニルエーテル化合物（ＤＥＧＶ）、およびＣ３０００をそれぞれ溶媒として用い、前述と同様に色成分としてのカーボン黒顔料を配合して、Ｎｏ．１５および３３のインクジェットインクを調製した。
【０２０７】
Ｎｏ．１４，１５および３３のインクジェットインクは、環状骨格を有するビニルエーテル化合物が含有されていないので、比較例のインクである。
【０２０８】
得られたインクジェットインクの性能は、図１に示したインクジェット記録装置を用いて評価した。記録媒体２としては通常の光沢紙を使用し、光源５としては出力２３０Ｗの超高圧水銀ランプを使用した。加熱手段６としてのヒーターは設けず、紫外線照射のみによってインク層の硬化を試みた。こうした条件で記録を行ない、インク硬化膜の鉛筆硬度、印字品質、耐溶剤性、記録媒体との密着性などを調べた。
【０２０９】
なお、鉛筆硬度は、それぞれ以下の条件でのインク層について測定した結果である。
【０２１０】
露光直後：露光直後のインク層
ストッカー：露光後、ストッカー内で８０℃の温度に３分間維持したインク層
常温放置：露光後、常温（２５℃）で８時間放置したインク層
印字品質は、印字画像を目視により確認して評価し、抜けの存在しないものを“良好”として、数ヶ所程度の抜けが存在するものを“不良”とした。
【０２１１】
耐溶剤性は、エタノール、アセトン等の有機溶媒を含浸させた布を用いて擦過性試験を行なって、次のように評価した。
【０２１２】
Ａ（極めて良好）：変化なし
Ｂ（良好）：布にインクが付着
Ｃ（やや不良）：インク層の色が薄くなった
Ｄ（不良）：インク層の一部が完全に剥がれた。
【０２１３】
また、密着性は、クロスカットテープ剥離試験を行なって、インク膜の剥がれた面積が全体の１０％未満のものを良好とし、全体の１０％以上のものを不良とした。
【０２１４】
まず、酸重合性化合物中におけるビニルエーテル化合物の含有量の影響を調べた。酸重合性化合物の一部としてエポキシ化合物（Ｃ３０００）を所定の割合で配合した以外は、前述の表１に示したＮｏ．２のインクジェットインクと同様の処方により、種々のインクを調製した。得られたインクを図１に示した記録装置に適用して、インク硬化膜の鉛筆硬度および溶剤耐性を調べた。
【０２１５】
同様にして、酸重合性化合物の一部としてオキセタン化合物（ＯＸＴ２２１）およびエポキシ化合物（ＳＲ−ＮＰＧ）を所定の割合で配合した以外は、前述の表１に示したＮｏ．４５および４６のインクジェットインクと同様の処方により、種々のインクを調製した。
【０２１６】
その結果を、ビニルエーテル（ＶＥ）化合物の含有量および露光量とともに下記表３ないし５にまとめる。
【表３】
2005154734.tif 000045
【０２１７】
【表４】
2005154734.tif 000046
【０２１８】
【表５】
2005154734.tif 000047
【０２１９】
上記表４および表５に示されるように、環式骨格を有するビニルエーテル化合物がわずかでもインク溶媒中に含まれると、感光性能が格段に向上することが確認され、溶剤耐性においても優れた効果を発揮した。また、上記表３乃至５に示されるように、環式骨格を有するビニルエーテル化合物が酸重合性化合物の４０重量部以上含有される場合には、インクの感光性が格段に向上し、形成されるインク硬化膜の溶剤耐性も良好である。エタノールやアセトンなどの有機溶媒をしみ込ませた布などで擦った場合でも、インク硬化膜に全く変化は認められず、優れた溶剤耐性を有することが確認された。
【０２２０】
さらに、ＯＨＰシートなどの記録媒体への記録を行なって、インク硬化を試みた。その結果、本発明の実施形態にかかるインクジェットインクを用いることによって、密着強度の優れたインク硬化膜を形成できることが確認された。
【０２２１】
下記表６には、Ｎｏ．２、１４、および３３のインクジェットインクの性能を比較した結果を示す。
【表６】
2005154734.tif 000048
【０２２２】
上記表６に示されるように、本発明の実施形態にかかるＮｏ．２のインクジェットインクは、２５０ｍＪ／ｃｍ2という極めて低い露光量でも、露光直後にＨ以上の鉛筆硬度を得ることができる。しかも、印字品質、溶剤耐性、およびメディアとの密着性はいずれも良好である。
【０２２３】
これに対し、光ラジカル発生型のＮｏ．１４のインクでは、１７５０ｍＪ／ｃｍ2と露光量を大幅に増加させるとともにストッカー内で加熱したところで、インク層を硬化させることができなかった。１０００ｍＪ／ｃｍ2の露光量でインク層を硬化させるには、インクジェットインク中における顔料濃度を３重量％まで低下させなければならなかった。この際の鉛筆硬度はＨＢにとどまっており、得られた印字は、色が薄い一方で樹脂光沢が強く、実用には耐えられないものであった。
【０２２４】
また、酸重合性化合物としてエポキシ化合物のみを含有するＮｏ．３３のインクジェットインクでは、露光量２５０ｍＪ／ｃｍ2で鉛筆硬度ＨＢであったものの、Ｎｏ．２のインクのＨには達していない。さらに、得られた印字は、画像は良好なものの若干光沢があるものとなった。
【０２２５】
これらのインクの比較により、本発明の実施形態にかかるＮｏ．２のインクは、紫外線照射だけでも強固な硬度まで到達させることができ、速乾性に極めて優れていることが確認された。
【０２２６】
下記表７には、Ｎｏ．２および１５のインクジェットインクの性能を比較した結果を示す。
【表７】
2005154734.tif 000049
【０２２７】
Ｎｏ．２のインクは、酸重合性化合物が脂環式骨格を有するビニルエーテル化合物（４ＣＨＤＶ）からなり、一方のＮｏ．１５のインクは、鎖状骨格のビニルエーテル化合物（ＤＥＧＶ）から酸重合性化合物が構成される。
【０２２８】
上記表７に示されるように、Ｎｏ．２のインクジェットインクは、Ｎｏ．１５のインクよりも１５０ｍＪ／ｃｍ2程度低い露光量で硬化可能であり、しかも、得られるインク硬化膜の溶剤耐性および密着性も良好である。こうした傾向は、他の脂環式骨格を有するビニルエーテル化合物を酸重合性化合物として用いてインクを調製した場合にも確認された。したがって、インクジェットインクに適用した場合、極めて硬化性能の高いインクを得ることが可能となることがわかった。
【０２２９】
以上の結果に基づいて、本発明の実施形態においては、酸重合性化合物の少なくとも４０重量部は、環式骨格を有するビニルエーテル化合物と規定した。次に、その環式骨格の影響を調べた。
【０２３０】
下記表８には、Ｎｏ．１および２のインクジェットインクの性能を比較した結果を示す。
【表８】
2005154734.tif 000050
【０２３１】
Ｎｏ．１のインクに含有されるビニルエーテル化合物は、環式骨格として芳香環骨格（ベンゼン環）を有し、一方、Ｎｏ．２のインクに含有されるビニルエーテル化合物は、環式骨格として脂環式骨格（シクロヘキサン環）を有する。Ｎｏ．２のインクと比較すると、Ｎｏ．１のインクは、同等の露光量で硬化させることができ、得られるインク硬化膜の硬化硬度および密着性などの性能は同等である。上記表８の結果から、Ｎｏ．１のインクは溶剤耐性が極めて良好であることがわかる。これは、芳香環骨格を有するビニルエーテル化合物を用いたインクでの特徴であり、エタノール、アセトンを始めオイル系の炭化水素、エステル系溶剤などの幅広い薬品に対する耐性が高いことが判明した。
【０２３２】
下記表９には、Ｎｏ．４および５のインクジェットインクの性能を比較した結果を示す。
【表９】
2005154734.tif 000051
【０２３３】
Ｎｏ．４のインクジェットインクに含有されるビニルエーテル化合物（ＩＢＶＥ）は、環構成原子として酸素原子を含まないが、Ｎｏ．５のインクジェットインクに含有されるビニルエーテル化合物（ＩＳＢ−ＤＶＥ）は、環構成原子として酸素原子を含有する。こうした環構造に起因して、ＩＳＢ−ＤＶＥは、ＩＢＶＥと比較して極めて高い極性を有する。
【０２３４】
上記表９に示した結果では、Ｎｏ．４および５のインクの硬化性能は同程度であり、これら２種類のインクの間に差異は認められない。しかしながら、ＰＥＴフィルムのような極性の比較的高い記録媒体に画像を形成した場合には、濡れ性がかなり異なるといった現象が現われた。Ｎｏ．４のインクは、メディア面上で濡れにくくなるインク滴がはじかれる滲み現象が確認され、Ｎｏ．５のインクと比較して画像品質が低下した。これは、ビニルエーテル化合物の極性の違いによるものである。
【０２３５】
次に、ＩＢＶＥとＩＳＢ−ＤＶＥとの配合を変えてインクジェットインクを調製し、そのインクを用いてＰＥＴフィルム上に画像を形成した。得られた像品質を比較して、下記表１０に示す。
【表１０】
2005154734.tif 000052
【０２３６】
上記表１０に示されるように、ＩＳＢ−ＤＶＥを配合することによって濡れ性が改善され、画像品質が向上する。酸素原子を環構成原子として含有する環状骨格を有するビニルエーテル化合物であれば、ＩＳＢ−ＤＶＥと同程度に高い極性を有しているので、同様の特性を得ることができる。したがって、インク硬化特性を損なうことなく、メディアとの濡れ性を制御することが可能となり、インクジェットインク用の溶剤として極めて有用であることが確認された。
【０２３７】
下記表１１には、Ｎｏ．２および１１のインクジェットインクの硬化特性を比較した結果を示す。Ｎｏ．１１のインクは、酸重合性化合物の１０重量％の量で炭酸プロピレン化合物を含有する以外は、Ｎｏ．２のインクと同様の組成である。
【表１１】
2005154734.tif 000053
【０２３８】
上記表１１に示されるように、Ｎｏ．１１のインクは、印字品質、溶剤耐性および密着性といった特性はＮｏ．２のインクと同等であるものの、得られるインク硬化膜の硬度が低い。また、必要とされる露光量が多いことから、感度も低いことがわかる。したがって、上記表１１の結果からは、炭酸プロピレン化合物を配合することにより、特に優れた効果が生じるとは見受けられない。
【０２３９】
次に、光酸発生剤の含有量を変化させた以外は、前述のＮｏ．２および１１と同様の組成でインクジェットインクを調製し、そのインクの硬化特性、固形分の析出の有無、および吐出性能を調べた。得られた結果を、下記表１２にまとめる。なお、固形分の析出は目視により観察した。吐出性能は、印字画像を目視により確認して評価し、抜けの存在しないものを良好とし、数ヶ所程度の抜けが存在するものを不良とした。
【表１２】
2005154734.tif 000054
【０２４０】
上記表１２に示されるように、炭酸プロピレン化合物を含有しないＮｏ．２のインクでは、光酸発生剤の含有量が１０％以上となると、硬化特性は変わらないものの光酸発生剤がインク中に固形分として析出した。光酸発生剤が析出したインクでは、吐出性能が極めて低下する。
【０２４１】
一方、Ｎｏ．１１のインクでは、光酸発生剤の添加量を高めたところで、固形分として析出することはなく、しかも、硬化特性も向上した。その結果、良好な保存性を維持することができた。
【０２４２】
一般的に、光酸発生剤を多く含有するインクでは硬化特性は向上するものの、インクの保存性は低下することは避けられなかった。炭酸プロピレン化合物を添加することによって、保存性が低下することがなく、長期保存したインクにおいても安定したインク性能を維持できることが確認された。
【０２４３】
本発明の実施形態にかかるインクジェットインクにおいては、酸重合性化合物であるビニルエーテル化合物を含むことが要求される。酸重合性化合物の一部として所定の化合物を配合することによって、インクジェットインクに所望の特性を付与することもできる。
【０２４４】
下記表１３には、Ｎｏ．２および１０のインクジェットインクの性能を比較した結果を示す。
【表１３】
2005154734.tif 000055
【０２４５】
Ｎｏ．１０のインクジェットインクは、酸重合性化合物の５０重量部をオキセタン化合物（ＯＸＴ２２１）とした以外は、Ｎｏ．２のインクと同様の組成である。上記表１３に示されるように、オキセタン化合物をビニルエーテル化合物とともに用いることによって、硬化硬度がより高められる。したがって、より強靭なインク硬化膜を得るためには、オキセタン化合物を添加するのが有効であることが確認された。さらに、オキセタン化合物はインクの揮発速度を低下させる作用も有していることから、再吐出性能（一定時間吐出を行なわず、再度吐出動作を行なった際の吐出性能）も改善された。
【０２４６】
下記表１４には、Ｎｏ．２および７のインクジェットインクの性能を比較した結果を示す。インク層の可撓性は、インク硬化膜の割れ試験により評価した。インク硬化膜を５０℃から−５０℃に急冷し、目視により割れの発生が極わずか認められるものを“良好”とし、割れの発生が全く認められないものの場合は“極めて良”とした。
【表１４】
2005154734.tif 000056
【０２４７】
Ｎｏ．７のインクジェットインクは、酸重合性化合物の５０重量部をジグリシジルエーテル化合物（ＳＲ−ＮＰＧ）とした以外は、Ｎｏ．２のインクと同様の組成である。上記表１４に示されるように、グリシジルエーテル化合物をビニルエーテル化合物とともに用いることによって、硬化硬度を何等損なうことなく、インク硬化膜の可撓性や保存性を向上させることができた。
【０２４８】
次に、酸重合性化合物として配合されるビニルエーテル化合物の構造が及ぼす影響について調べた。下記表１５および１６には、Ｎｏ．１乃至６、３４乃至５８のインクジェットインクの性能を比較した結果を示す。
【表１５】
2005154734.tif 000057
【０２４９】
【表１６】
2005154734.tif 000058
【０２５０】
これらのインクジェットインクに配合されたビニルエーテル化合物のうち、ビニルエーテル化合物が単体のインクの中でＩＢＶＥ（Ｎｏ．４）およびＣＨＭＶＥ（Ｎｏ．６）は１価の化合物であり、残りのビニルエーテル化合物は２価である。上記表１５に示されるように、価数が２価のビニルエーテル化合物を含有するインク（Ｎｏ．１〜３，５，３４〜３９）は、露光量において約１００〜数十ｍＪ／ｃｍ2程度低い露光量で感光することができ、硬化膜の鉛筆硬度も良好な傾向にある。このような性能は、２価以上のビニルエーテル化合物の場合も得られることが推測される。したがって、３価のビニルエーテル化合物あるいはそれ以上の価数を有するビニルエーテル化合物を配当した場合も、同様に感光性を高めることができる。
【０２５１】
特に、Ｎｏ．３４のインクは単一溶媒で作成したインク中で極めて感光硬化性能が優れており、溶媒であるＯＮＢ−ＤＶＥの特徴的な性能の現れといえ、これは前記記述のＮｏ．１０インクにおけるオキセタン化合物を加えたもののインクと比較しても、さらに感光硬化性能に優れていることわかる。単一溶媒で調製したインクで、これほどの感光性能が得られる材料としてはあまり類を見ず、インクとしての機能はもちろん、コスト的にも優位なインクを調製することが可能となった。
【０２５２】
Ｎｏ．４０〜４３のインクは、ビニルエーテル化合物を混合させた溶媒で調製したインクの例である。ＩＳＢ−ＤＶＥおよびＯＮＢ−ＤＶＥは、脂環式骨格中に酸素原子が含まれる構造を有し、Ｍ−ＣＨＤＶおよびＭＥＤＶＥは、脂環式骨格に酸素含有置換基であるメトキシ基が置換された構造を有している。これらの溶媒の特徴である硬化膜の硬度が優れることが、インク感光性においても現れる結果となった。さらに揮発性の観点でも優れているため、極めて良好な吐出動作と吐出安定性能が得られた。
【０２５３】
Ｎｏ．４４〜５１のインクは、ビニルエーテル化合物としてＩＳＢ−ＤＶＥおよびＯＮＢ−ＤＶＥと、エポキシ化合物およびオキセタン化合物の溶媒を混合して調製したインクである。いずれも高い感光性能を示していることに加え、Ｎｏ．４４，４６インクは硬化膜の可撓性が優れている。また、Ｎｏ．４５，４７インクは硬化硬度が優れていることがわかる。さらに、Ｎｏ．４８〜５１のインクも密着性においてより優れていることがわかった。
【０２５４】
Ｎｏ．５２〜５５のインクは、ＯＮＢ−ＤＶＥとイソプロペニルエーテル化合物の溶媒を混合して調製したインクである。いずれも高い感光性能を得られたことに加え、イソプロペニルエーテル化合物が比較的低揮発性能であることから吐出性能が安定している。さらに、酸発生剤の溶解性に優れることがわかった。
【０２５５】
Ｎｏ．５６，５７のインクは、ＯＮＢ−ＤＶＥと芳香環を有するビニルエーテル化合物を用いた例である。これらは、感光硬化性能、および酸発生剤などの溶解性に優れている。芳香環を導入したことによって硬化性能が向上した。また、メトキシ基を導入したことにより極性が増加した。その結果、溶解性および揮発性の点でも、溶媒の蒸発をさらに抑えることができ、より安定した吐出性能が得られた。また、印刷媒体との濡れ性も改善され、画質が向上した印刷物を得ることができた。
【０２５６】
また、ＣＨＭＶＥは、シクロヘキシル骨格を有するビニルエーテル化合物である。脂環式の複合環状骨格を有し、かつメチレン骨格を介してビニルエーテル基が結合されたビニルエーテル化合物（ＤＣＰＶＥ）においては、ＣＨＭＶＥを用いたインクよりも感光特性に優れている。これは、インクＮｏ．５８の結果から確認された。単一環状骨格の脂環式構造をもつビニルエーテル化合物よりも、複合環状骨格をもつビニルエーテル化合物の方が優れたインク特性を示す。こうした傾向は、ビニルエーテル基が、ビニルエーテル基が脂環式骨格に直接結合されていない場合でも認められた。
【０２５７】
なお、Ｎｏ．１〜３および５で用いたビニルエーテル化合物（ＨＱＤＶ、４ＣＨＤＶ、１，３ＣＨ−ＤＶＥおよびＩＳＢ−ＤＶＥ）においては、ビニルエーテル基は、環状骨格に直接結合しており、Ｎｏ．６で用いたビニルエーテル化合物（ＣＨＭＶＥ）はメチレン骨格を有している。これらの比較から、ビニルエーテル基が環状骨格に直接結合しているビニルエーテル化合物を含有するインクの方が、メチレン骨格を有する化合物を含有するインクに比べて、感光特性に優れていることがわかる。特に、耐溶剤性や密着性といった性能が向上している。メチレン骨格のみならず、ビニルエーテル基と環状骨格との結合部の構造が大きくなるにしたがって、感光特性が低下する傾向が認められた。環状骨格に直接結合したビニルエーテル基を有するビニルエーテル化合物が、極めて優れた特性を有していることが確認された。
【０２５８】
さらに、Ｎｏ．５やＮｏ．３４などのインクに用いたＩＳＢ−ＤＶＥやＯＮＢ−ＤＶＥは、オキセタン環やヒドロフラン環のような歪んだ環状エーテル構造をもつ化合物である。これらの化合物は、構造に起因して反応性が優れていると考えられる。特にかかる環式構造が橋かけ構造を有する場合、最も望ましいものとなる。
【０２５９】
次に、光酸発生剤の含有量の影響を調べた。下記表１７に示すように光酸発生剤の添加量を変更した以外は、Ｎｏ．２のインクと同様の処方によりインクジェットインクを調製した。得られたインクを用いて、図１に示したインクジェット記録装置１により性能試験を行なった。この際の露光量、粘度および吐出の状態を、光酸発生剤の添加量とともにまとめる。吐出の状態は、６０℃での加熱による１週間の加速試験の後における吐出状態の変化から判断した。
【表１７】
2005154734.tif 000059
【０２６０】
上記表１７に示されるように、光酸発生剤の添加量が１重量％の場合には、８００ｍＪ／ｃｍ2という露光量が必要とされて感度が低く、一方、１０重量％を越えた付近から粘度の増加が大きくなって、全く吐出不可能となった。しかしながら、２重量％の添加量では、充分な硬化硬度、耐溶剤性などの性能を維持することが可能であり、ビニルエーテル化合物を用いたインクの感光性能が極めて高いことが確認された。
【０２６１】
また、上記表１７には、Ｎｉ金属を各インクに浸漬した際の腐食性もあわせて示した。Ｎｉ金属は、配管や電極などに一般的に用いられており、インクによる腐食は極力避けることが望まれる。光酸発生剤の添加量が８重量％以上となると、Ｎｉ腐食が増大することが上記表１７の結果に示されている。
【０２６２】
下記表１８には、インクジェットインクの粘度と吐出性能との関係をまとめる。ここでは、所定の粘度となるようにＮｏ．８のインクの組成を調整して、種々のインクを作製した。各インクを用いて吐出動作を行なって性能を調べ、得られた結果を下記表１８に示す。なお、吐出動作の際には、温度制御は行なわなかった。
【表１８】
2005154734.tif 000060
【０２６３】
通常、ヘッドのインク吐出動作は温度制御を行ない、そのヘッドの駆動条件に適した粘度に合わせることが必要とされる。粘度が１２ｍＰａ・ｓ以下のインクであれば、温度制御を行なわなくても吐出可能な粘度を有しており、ヘッド設計が容易となることが表１８の結果からわかる。
【０２６４】
次に、エポキシ化合物の溶解度パラメーター（ＳＰ値）の影響を調べて、下記表１９にまとめた。ここでは、所定の溶解度パラメーターのエポキシ化合物を配合する以外はＮｏ．１２のインクと同様の処方により複数のインクを作製した。これらのインクについて、ビニルエーテル化合物、光酸発生剤の溶解性、および吐出性能を調べ、得られた結果を下記表１９に示した。なお、溶解性の評価は、所定の酸重合性化合物と光酸発生剤を混合したときの溶液を目視確認し、全く濁りや沈殿物を生じないものを良好とし、濁りやわずかに沈殿物が認められるものをやや難とした。これらの間の状態は、やや良好とした。
【表１９】
2005154734.tif 000061
【０２６５】
上記表１９に示されるように、溶解度パラメーター１９ＭＰａ1/2以上のエポキシ化合物を含有するインクは、ビニルエーテル化合物および光酸発生剤の溶解性が良好である。これに対して、溶解度パラメーターが１９ＭＰａ1/2未満のエポキシ化合物を含有するインクでは、光酸発生剤は固形分として析出し始め、インク中の不純物として存在することが認められた。こうした不純物は、吐出性能の低下、インク感光性の低下、インク製造プロセス中におけるろ過条件低下といった影響を与えるので、極力低減することが望まれる。
【０２６６】
さらに、エポキシ化合物の粘度の影響を調べて、下記表２０にまとめた。ここでは、所定の粘度のエポキシ化合物を配合する以外はＮｏ．１３のインクと同様の処方により複数のインクを作製した。これらのインクについて、粘度および吐出性能を調べ、得られた結果を下記表２０に示した。なお、表２１には比較例として、ビニルエーテル化合物の代わりにエポキシ化合物の低粘度化合物を配合して調製したインクの結果もあわせて示した。
【表２０】
2005154734.tif 000062
【０２６７】
【表２１】
2005154734.tif 000063
【０２６８】
上記表に示されるように、ビニルエーテル化合物を用いることによって、高粘度な酸重合性化合物に対する相溶性にも優れ、低粘度なインクを得ることができる。しかも、得られるインクの吐出性能は、いずれも良好である。こうしたインクには、高粘度な酸重合性化合物をさらに添加することができることから、インク硬化膜の表面に光沢性を付与することが可能となり、インク層の可撓性を高めるといった効果も得られる。これに対して、低粘度のエポキシ化合物を配合したインクは、吐出条件に適合する粘度まで低下させることが困難であり、感光性も劣っていた。
【０２６９】
下記表２２に示すような処方で溶媒Ａ２、Ａ７およびＡ１０と各成分を配合して、種々のインクジェットインクを調製した。
【表２２】
2005154734.tif 000064
【０２７０】
黒色（ＢＫ）、イエロー（Ｙ）、シアン（Ｃ）、およびマゼンタ（Ｍ）の顔料としては、カーボンブラック、Ｃ．Ｉ．Ｐｉｇｍｅｎｔ  Ｙｅｌｌｏｗ１８０、Ｃ．Ｉ．Ｐｉｇｍｅｎｔ  Ｂｌｕｅ  １５、およびＣ．Ｉ．Ｐｉｇｍｅｎｔ  Ｒｅｄ  １２３をそれぞれ用いた。
【０２７１】
光酸発生剤として配合した化合物を、下記化学式に示す。
【化４９】
2005154734.tif 000065
【０２７２】
なお、ＰＡＧ５は、ＰＡＧ１とＰＡＧ２との混合物の５０％プロピレンカーボネート溶液である。
【０２７３】
また、粘度安定化剤として配合した化合物（ＢＳ１〜ＢＳ７）を、下記化学式に示す。化合物は、正味の光酸発生剤に対してのモル％（例えばＢＳ、ＰＡＧ５の組み合わせでは８．３モル％で１重量％程度に相当）で添加した。
【化５０】
2005154734.tif 000066
【０２７４】
インクの調製に当たっては、まず、各顔料をアクリル樹脂系分散剤と予め混練してミルベースとし、２００ｐｐｍのノニオン系界面活性剤（住友３Ｍ社製）と市販の分散剤（味の素ファインテクノ製、製品名アジスパー）を添加した。次いで、上記表２０に示した処方により、顔料と光酸発生剤と粘度安定化剤とを添加して、ペイントシェーカで一昼夜分散処理した。分散処理後の混合物を５μｍのＰＴＦＥフィルタで濾過することによって、Ｎｏ．１６乃至３１のインクを得た。
【０２７５】
さらに、顔料や粘度安定化剤を配合せずにＮｏ．３２のインクを調製し、粘度安定化剤を配合しない例としてＮｏ．２のインクを用いた。
【０２７６】
こうして準備されたインクを、常温の条件下で６ヶ月放置して粘度を測定し、粘度増加率から保存性を評価し、その結果を下記表２２にまとめる。粘度の増加率は、それぞれのインクを常温の条件下で６ヶ月放置して粘度を測定し放置前後の粘度の増加率を求め、次のように評価した。
【０２７７】
Ａ：１０％以下
Ｂ：１０〜２０％
Ｃ：２０％以上
【表２３】
2005154734.tif 000067
【０２７８】
上記表２３に示されるように、Ｎｏ．３２およびＮｏ．２は、粘度増加率が１０％を越えてしまった。このように、粘度安定化剤を配合しないインク（Ｎｏ．３２、Ｎｏ．２）は、粘度増加が大きい。
【０２７９】
次に、前述の条件で６ヵ月放置した後の各インクを、図２に示したインクジェット記録装置１に適用して、露光量およびインク硬化膜の硬度を調べた。記録媒体２としては通常の光沢紙を使用し、光源５としては出力２３０Ｗの超高圧水銀ランプを使用した。インクの性能としては、インク層の鉛筆硬度（露光してからストッカー内で８０℃の温度に３分間維持したインク層の硬度）と印字品質とを測定した。保存前の初期状態のインクについても同様に性能を調べ、その結果を、露光量とともに下記表２４に示す。
【表２４】
2005154734.tif 000068
【０２８０】
上記表２４に示されるように、Ｎｏ．２のインクは、６ヵ月放置した後には粘度が著しく上昇してしまい、吐出不能な状態に陥っている。これに対して、粘度安定化剤として塩基性化合物あるいは塩基性発現化合物を含有するインク（Ｎｏ．１６乃至３１）は、６ヵ月放置した後でも良好に吐出することができ、粘度は大幅に安定化している。
【０２８１】
また、これらのインクについて、配管やヘッド部材に使用されるニッケル金属に対する腐食性を調べたところ、腐食は全く認められなかった。一方、粘度安定化剤を含有しないインク（Ｎｏ．３２）およびインク（Ｎｏ．２）では、若干の腐食が観測され、粘度安定化剤は防食剤としても機能していることが確認された。
【０２８２】
次に、粘度安定化剤としての塩基性化合物ＢＳ３の添加量（光酸発生剤に対するモル％）を変化させた以外は、Ｎｏ．２３のインクと同様の組成で数種類の組成物を調製した。それぞれのインクについて、６ヶ月経過後の鉛筆硬度および粘度増加率を測定し、得られた結果を、化合物ＢＳ３の比率ともに下記表２５に示す。
【表２５】
2005154734.tif 000069
【０２８３】
上記表２５に示されるように、光酸発生剤量に対して１モル％の割合で粘度安定化剤を配合したところで、安定化の効果はほとんど得ることができない。一方、３０モル％を越えて過剰に含有された場合には、インクの硬化性が低下する。この結果から、粘度安定化剤の添加量は、光酸発生剤の１モル％以上３０モル％以下が好ましいことがわかる。
【０２８４】
さらに、塩基性化合物のｐＫｂの影響を調べた。ここでは、添加する塩基性化合物のｐＫｂを下記表２６に示すように変更した以外は、前述のＮｏ．１６のインクと同様にして種々のインクを調製した。これらのインクについて、保存性および感光性を調べ、得られた結果を表２６に示す。
【表２６】
2005154734.tif 000070
【０２８５】
それぞれのインクは、常温の条件下で６ヶ月放置して粘度を測定し放置前後の粘度の増加率から、保存性を次のように評価した。
【０２８６】
Ａ：１０％以下
Ｂ：１０〜２０％
Ｃ：２０％以上
感光性は、インク硬化膜の鉛筆硬度がＨを示すときの露光量により調べ、次の基準で評価した。
【０２８７】
Ａ：露光量が３００ｍＪ／ｃｍ2未満でＨに到達
Ｂ：露光量が３００ｍＪ／ｃｍ2以上でＨに到達
上記表２６に示されるように、ｐＫｂ値が３以上７以下の塩基性化合物を添加することによって、保存性および感光性はいずれも良好なインクジェットインクが得られることがわかる。
【図面の簡単な説明】
【０２８８】
【図１】本発明の一実施形態にかかるインクジェットインクを使用し得る記録装置の概略図。
【図２】本発明の一実施形態にかかるインクジェットインクを使用し得る記録装置の概略図。
【符号の説明】
【０２８９】
１…インクジェット記録装置，２…記録媒体，３…搬送機構，
４…インクジェット式記録ヘッド，５…光源，６…ヒーター，７…ストッカー。
【図１】
2005154734.tif 000080
【図２】
2005154734.tif 000081